(57)【要約】本発明は吸収性障壁構造体の使用により改善される防御性及び快適さを持つ吸収性物品に関する。これは特定の要件を満たす個々の構成成分の選択により達成され、それらの組み合わせは所望の性能を持つ吸収性物品を提供する。
2004512862.tif 000002
【特許請求の範囲】
【請求項１】
吸収性障壁構造体、及び吸収性コアを備えた吸収性物品であって、前記吸収性障壁構造体は、
少なくとも１０ミリバール、好ましくは少なくとも３０ミリバール、より好ましくは少なくとも５０ミリバ−ル、最も好ましくは少なくとも７５ミリバールの水頭値と、
少なくとも１０ダルシー／ｍｍ（Ｄａｒｃｙ／ｍｍ）、好ましくは少なくとも３０ダルシー／ｍｍ、最も好ましくは少なくとも５０ダルシー／ｍｍの対流的空気透過性と、
１０ｇ／ｍ２未満、より好ましくは６．５ｇ／ｍ２未満の動的液体衝撃値とを有する、吸収性物品。
【請求項２】
トップシート、吸収性コア、吸収性障壁構造体、及び外側カバーを備えた吸収性物品であって、
該吸収性コアは該トップシートと該外側カバーの間に配置され、
該吸収性障壁構造体は該吸収性コアと該外側カバーの間に配置され、
該吸収性障壁構造体と該外側カバーの組み合わせが、
少なくとも１０ミリバール、好ましくは少なくとも３０ミリバール、より好ましくは少なくとも５０ミリバール、最も好ましくは少なくとも７５ミリバールの水頭値と、
少なくとも１０ダルシー／ｍｍ、好ましくは少なくとも３０ダルシー／ｍｍ、最も好ましくは少なくとも５０ダルシー／ｍｍの対流的空気透過性と、
１０ｇ／ｍ２未満、より好ましくは６．５ｇ／ｍ２未満の動的液体衝撃値と
を有する、吸収性物品。
【請求項３】
前記吸収性障壁構造体が、少なくとも１ｇ／ｇ、好ましくは５〜５０ｇ／ｇ、より好ましくは１０〜３０ｇ／ｇの吸収性を持つ、請求項１又は２に記載の吸収性物品。
【請求項４】
前記吸収性障壁構造体が、衝撃後２分で６．５ｇ／ｍ２未満、及び衝撃後１５分で１３ｇ／ｍ２未満の静的液体伝達値（ｓｔａｔｉｃ ｌｉｑｕｉｄ ｔｒａｎｓｍｉｓｓｉｏｎ ｖａｌｕｅ）を持つ、請求項１〜３のいずれか一項に記載の吸収性物品。
【請求項５】
前記吸収性障壁構造体が、貯蔵領域、前記吸収性コアと該貯臓領域の間に少なくとも部分的に配置される障壁領域、及び任意選択的に該貯蔵領域と前記外側カバーの間に少なくとも部分的に配置される第二障壁領域を備えた、請求項１〜４のいずれか一項に記載の吸収性物品。
【請求項６】
前記貯蔵領域が、吸収性コアのそれよりも少なくとも２０％、好ましくは少なくとも３０％少ない吸収性を持ち、前記障壁領域の水頭値が、前記貯蔵領域の水頭値及び該吸収性コアの水頭値より高い、請求項１〜５のいずれか一項に記載の吸収性物品。
【請求項７】
前記障壁領域の水頭値が、少なくとも１０ミリバール、好ましくは少なくとも３０ミリバール、より好ましくは少なくとも５０ミリバール、最も好ましくは少なくとも７５ミリバールである、請求項１〜６のいずれか一項に記載の吸収性物品。
【請求項８】
前記吸収性障壁構造体と前記外側カバーの間、又は前記貯蔵領域と障壁領域の一つの間に配置され、４５００ｇ／ｍ２／２４時間以下のＭＶＴＲを有する湿気管理手段を備えた、請求項１〜７のいずれか一項に記載の吸収性物品。
【請求項９】
前記貯蔵領域がセルロースウェブであり、前記障壁領域が不織布ウェブであり、前記外側カバーが不織布ウェブ、孔あきフィルム、又はその積層体であり、前記湿気管理手段が２０％以下の開放表面積を有する孔あきフィルムである、請求項１〜８のいずれか一項に記載の吸収性物品。
【請求項１０】
前記貯蔵領域が、合成繊維、化学接着剤、架橋剤、接着弱化剤、湿潤強度樹脂、液体又は湿気吸収剤、におい吸収剤、抗菌剤、着色剤、硬化剤、及びそれらの混合物から成る群より選択される添加物をさらに含む、請求項１〜９のいずれか一項に記載の吸収性物品。
【請求項１１】
前記貯蔵領域又は前記障壁領域の少なくとも一つの表面が、好ましくは過フッ化炭化水素である疎水剤で処理される、請求項１〜１０のいずれか一項に記載の吸収性物品。
【請求項１２】
障壁構造体、及び吸収性コアとを備えた吸収性物品であって、前記障壁構造体は、
１０ダルシー／ｍｍ（Ｄａｒｃｙ／ｍｍ）より大きい、好ましくは少なくとも３０ダルシー／ｍｍ、最も好ましくは少なくとも５０ダルシー／ｍｍの対流的空気透過性と、
１０ｇ／ｍ２未満、より好ましくは６．５ｇ／ｍ２未満の動的液体衝撃値と、
３５％以下、好ましくは２５％以下、及び最も好ましくは１５％以下の圧縮後の空気透過性の減少とを有する、吸収性物品。
【請求項１３】
トップシート、吸収性コア、障壁構造体、及び外側カバーを備えた吸収性物品であって、
該吸収性コアが該トップシートと該外側カバーの間に配置され、
該障壁構造体が該吸収性コアと外側カバーの間に配置され、
該障壁構造体と該外側カバーの組み合わせが、
少なくとも１０ダルシー／ｍｍ（Ｄａｒｃｙ／ｍｍ）、好ましくは少なくとも３０ダルシー／ｍｍ、最も好ましくは少なくとも５０ダルシー／ｍｍの対流的空気透過性と、
１０ｇ／ｍ２未満、より好ましくは６．５ｇ／ｍ２未満の動的液体衝撃値と、
３５％以下、好ましくは２５％以下、最も好ましくは１５％以下の圧縮後の空気透過性の減少とを有する、吸収性物品。
【請求項１４】
前記障壁構造体が、少なくとも１０ミリバール、好ましくは少なくとも３０ミリバール、より好ましくは少なくとも５０ミリバール、最も好ましくは少なくとも７５ミリバールの水頭値を持つ、請求項１２又は１３に記載の吸収性物品。
【請求項１５】
前記障壁構造体が、貯蔵領域、前記吸収性コアに少なくとも部分的に近接して配置される障壁領域、及び任意選択的に少なくとも部分的に該貯蔵領域と前記外側カバーの間に配置される第二障壁領域を備えた、請求項１２〜１４のいずれか一項に記載の吸収性物品。
【請求項１６】
前記貯蔵領域が、吸収性コアのそれよりも少なくとも２０％少ない吸収性を持ち、前記障壁領域が、前記貯蔵領域の水頭値及び該吸収性コアの水頭値より高い水頭値を持つ、請求項１２〜１５のいずれか一項に記載の吸収性物品。
【請求項１７】
前記吸収性障壁構造体と外側カバーの間、又は貯蔵領域と障壁領域の一つの間に配置され、４５００ｇ／ｍ２／２４時間以下のＭＶＴＲを有する湿気管理手段をさらに備えた、請求項１２〜１６までのいずれか一項に記載の吸収性物品。
【請求項１８】
前記貯蔵領域が少なくとも７０重量％のセルロース繊維を持つセルロースウェブであり、前記障壁領域が不織布ウェブ、前記外側カバーが不織布ウェブ、孔あきフィルム、又はその積層体であり、前記湿気管理手段が２０％以下の開放表面積を有する有孔フィルムである、請求項１２〜１７のいずれか一項に記載の吸収性物品。
【請求項１９】
前記貯蔵領域が、合成繊維、化学接着剤、架橋剤、結合弱化剤、湿潤強度樹脂、液体又は湿気吸収剤、におい吸収剤、抗菌剤、着色剤、硬化剤、及びそれらの混合物から成る群より選択される添加物をさらに含む、請求項１２〜１８のいずれか一項に記載の吸収性物品。
【請求項２０】
貯蔵領域又は障壁領域の少なくとも一つの表面が、好ましくは過フッ化炭化水素である疎水剤で処理される、請求項１２〜１９のいずれか一項に記載の吸収性物品。
【発明の詳細な説明】
【０００１】
（関連出願の相互参照）
この特許出願は、米国特許法第１１９条によりスプレンガード−エイチェル（Ｓｐｒｅｎｇａｒｄ−Ｅｉｃｈｅｌ）らの名前で２０００年６月２１日に出願されたＰＣＴ出願ＵＳ００／１７０８４号の優先権を主張する。
【０００２】
（発明の分野）
本発明は衝撃又は継続する圧力下で湿潤通過に対する優れた防御性、並びにそれを通じて皮膚の健康及び快適さの利益のために高い対流的空気流量を提供する吸収性物品に関する。特に本発明はそのような物品用の吸収性障壁構造体に関する。
【０００３】
（発明の背景）
おむつ、失禁用物品、女性用衛生物品、トレーニングパンツのような多くの既知の吸収性物品は、一般的に、液体透過性体側ライナー又はトップシートと蒸気透過性液体不透過性外側カバー又はバックシートの間に位置する吸収性コア材料を備える。体側ライナーは体の液体類を吸収性コアまで容易に流れさせることを可能にする。吸収性コアはその液体類を迅速に吸収する。故に、液体類の過度の水溜りは吸収性物品の身体面表面に発生しない。外側カバーは、一般的に液体不透過性であり、吸収性物品からの漏れはない。しかし、使い捨て吸収性物品は何時間も着用されるかもしれないので、吸収性物品が液体類を吸収した後、着用者の体からの発汗及び吸収性コアから漏れ出た液体蒸気が、吸収性物品と着用者の皮膚の間の空間に時折捕らえられ、閉塞領域における相対的湿度を増すことになる。当該技術分野において既知であるように、相対的湿度の増加は不快感をもたらし、皮膚に過水和をもたらし、それが皮膚の健康問題、特に発疹及び他の接触による皮膚炎を起こす傾向がある。
【０００４】
そのようなバックシートは、吸収性材料から着用者の外側の衣類まで体の流体類（尿、月経又は糞便物質など）の漏れを防ぐのに好適である。残念ながら、このような不透過性バックシートを使用すると、吸収性物品の使用時に吸収性物品の中が結果として高湿度となり、相対的に高い皮膚の水和水準がもたらされる。
【０００５】
吸収性物品における皮膚近くの高い相対的湿度の問題は、多くの手段を通じて当該技術分野において対処されてきた。例えば、米国特許第５，１３７，５２５号は、物品における空気流を増すために機械的手段を使用する。あるいは、例えば、微小多孔性フィルム又はモノリシックフィルムを備える通気性外側カバーは、空気及び水蒸気の拡散を可能にするが、すでに開示されている。国際公開第９８／５８６０９号は、バックシート用水蒸気透過性液体不透過性障壁材料と組み合わせた、吸収性コアにおける良好な液体保持性を有する吸収性物品を開示している。国際公開第００／１０４９７号、第００／１０４９８号、第００／１０４９９号、第００／１０５００号、第００／１０５０１号は、湿潤物品の拡散特性を備える通気性吸収性物品に関する。これらの公開は、吸収性コアに孔を開けることにより又はコアの他の部分よりも実質的に少量の高吸収性材料を含む部分をコアに創ることなどにより、吸収性コア内に高透過性領域を有する吸収性物品を開示する。これらの公開は、微小多孔性フィルムの使用を通過する拡散のような拡散機構により、吸収性物品を通過する気体又は蒸気の移動機構を開示する。拡散機構はあまり有効ではないので、その中で開示される吸収性物品は、尿のような大量の液体類が物品に実質的に充填されない限りは、着用中相対的に良好な湿度状態をもたらし得る。
【０００６】
しかし、これらの吸収性物品は、物品が充填される時、着用者の皮膚と物品との間の相対的湿度をやはり著しく増す。
【０００７】
充填された／湿潤吸収性物品の注目する他の性能パラメータは、座る、歩く、腰を曲げる、及び倒れるのような着用者の動きによって、特に物品に圧力又は衝撃力が与えられた時、液体を保持し漏れを防ぐ能力である。従来技術は、その吸収容量まで充填された時、特に充填された吸収性物品が着用者の動きによって圧力又は衝撃を受ける時、液体類を保持し得る申し分のない吸収性物品を提供することにも失敗した。その結果、一方ではおむつ内の相対的湿度を快適であると概して受け入れられる範囲、一般的に約３０％〜約７０％、より一般的には約３０％〜約５０％の間の相対的湿度に維持することが可能である、特性の釣り合いを持つ吸収性物品への必要性がある。このような吸収性物品は、特に物品に体の流体類が充填される時、漏れなしで液体類を保持する能力も有する必要がある。さらに、対流的輸送機構により吸収性物品内の相対的湿度を管理する吸収性物品を提供する必要性がある。さらに、シャーシ要素を注意深く設計することにより良好な局地的情景状態が達成される吸収性物品への必要性がある。
【０００８】
一般的に、吸収性物品と着用者の皮膚の間の空間内の湿度水準を低減するために、通気性ポリマーフィルムが吸収性物品用の外側カバーとして使用されてきた。通気性フィルムは、一般的に微孔で構成され、実質的に液体不透過性及び対流的空気／蒸気透過性程有効ではない、ある水準の拡散的空気／蒸気透過性を提供する。
【０００９】
他の使い捨て吸収性物品は設計され、衣類の換気を助けるために、バックシート又はコアにおいて通気性パネル又は穿孔開口部の形状の通気性領域を提供する。
【００１０】
穿孔構成成分又は通気性パネルを使用する物品は、物品からの液体類の過度の漏れ又は湿潤通過を示すことが多い。さらに着用者の動き（例：座る、倒れる、歩く、横になる）は吸収性物品に衝撃、圧縮、曲げなどのような物理的活動を課し、それが漏れの増加及び湿潤通過をもたらすことがある。漏れ／湿潤通過問題は、より大きい衝撃又は圧力、重い排泄物及び／又は長い着用時間によりさらに厳しくなる。
【００１１】
あるいは、湿潤通過問題に対処するために、多層バックシート又は外側カバーが使用されてきた。例えば、繊維性織物又は不織布ウェブのような通気性材料は、単独で又は微小多孔性フィルムとの積層体のいずれかで外側カバーに使用されてきた。このような材料の相対的な開放構造体は、空気又は蒸気が容易に拡散することを可能にする。積層体は改良された液体不透過性及び拡散的空気／蒸気透過性を提供してもよい。材料を処理して液体不透過性をさらに改善してもよい。しかし積層体は、衝撃及び／又は継続する圧力による湿潤通過に対して有用な防御性をやはり提供しない。
【００１２】
さらに拡散的機構により空気又は蒸気を、積層体を通過して輸送することは、対流的機構による輸送程有効ではない。
【００１３】
湿潤通過問題への代替方法としては、吸収性材料を改善し、液体をほとんど又は全くバックシートに接触させず、それにより湿潤通過を防ぐことである。これは、一般的に物品中の吸収性材料の量を増すことにより達成される。しかし、この方法は、物品の厚さの増加及び快適さの減少並びに物品を通過する蒸気／空気透過性の減少をもたらすことがある。
【００１４】
湿潤通過問題への他の方法は、成形したフィルムをコアとバックシートの間に配置することである。傾斜したコーンの形状で孔を持つ成形フィルムは、国際公開第９９／３９６７２号、第９９／３９６７３号、及び第９９／３９６７４号に開示される。しかし、圧縮又は継続する圧力が加えられた後、これらの成形フィルムは成形された形状を維持できず、果特性の所望の釣り合いを提供できない。故にこれらの成形フィルムは、空気透過性及び適切な漏れ防御性を提供する材料特性を有するように見えてもよいが、消費者が使用する前に物品を圧縮する一連の工程（梱包、出荷、及び保管を含む）が一般的に課され、使用中に継続する圧力（例：着用者が座る）を課される可能性のある吸収性物品内の構成成分としては有用でない。
【００１５】
故に、所望の全体的な厚さで吸収性物品内の相対的湿度を低減することにより、消費者に快適さを提供し、さらに有用な湿潤通過防御性を達成する吸収性物品を有する必要性がある。
【００１６】
良好な皮膚の健康を維持するために、物品と着用者の皮膚の間の空間内の相対的湿度を管理する吸収性物品を提供する必要性もある。さらに、有効な対流的輸送機構により吸収性物品内の相対的湿度を管理する必要性があり、任意選択的にある程度の拡散的輸送機構も同様に組み込まれてもよい。
【００１７】
さらに、物品の構成成分の慎重な設計により、物品と着用者の皮膚の間の空間内に最適な局地的情景状態が達成される吸収性物品の必要性がある。特に所望の湿潤通過防御性及び空気／蒸気透過性を提供する吸収性障壁構造体の必要性がある。さらにそのような吸収性障壁構造体は、着用者の快適さのために所望の厚さを有する。
【００１８】
さらに、空気透過性、液体不透過性、及び衝撃又は継続する圧力下での漏れへの抵抗性のような性能を実質的に低下させることなく、少なくとも２４時間圧縮及び／又は継続する圧力状態にさらされ得る障壁吸収性構造体を備える吸収性物品を提供する必要がある。
【００１９】
（発明の概要）
本発明は、吸収性障壁構造体の使用により防御性及び快適性が改善された吸収性物品に関する。これは特定の要件を満たす個々の構成成分の選択により達成され、その組み合わせにより所望の性能を持つ吸収性物品が提供される。
【００２０】
一般的な吸収性物品は、空気／蒸気透過性液体不透過性外側カバー、液体透過性体側ライナー又はトップシート、外側カバーと体側ライナーとの間の吸収体及び外側カバーと吸収体の間に配置される吸収性障壁構造体を備える。
【００２１】
本発明の吸収性障壁構造体は、対流的空気流と吸収性障壁特性との間で釣り合いのとれた特性を持つ。対流的空気流特性は、吸収性物品と着用者の皮膚の間の空間内の相対的湿度を低減するために有効である。液体吸収性と液体障壁特性との組み合わせは、湿潤通過問題に対する防御性を提供し、吸収性物品が衝撃及び／又は継続する圧力を受ける状態である時、特に有益である。
【００２２】
吸収性障壁構造体は、少なくとも一つの障壁領域及び少なくとも一つの貯蔵領域を有する複合構造体である。障壁領域は液体の通過に抵抗し、その結果液体類の吸収性コアからの流出は実質的に減速又は遅延して、吸収性コアが液体類をその充分な容量まで獲得、配置、及び保持するための時間が追加されるのを可能にする。障壁領域のための適切な材料は、少なくとも約１０ミリバールの水頭値を持つ必要がある。貯蔵領域は、コア及び障壁領域の両方から逃げるいずれかの遊歴する液体類を吸収及び保持し、その結果湿潤通過に更なる防御性を追加する。
【００２３】
協調的に、吸収性障壁構造体の領域は、衝撃又は継続する圧力のような極度の状態下でさえ、湿潤通過問題に対して有効に防御する。
【００２４】
吸収性障壁構造体は、一般的に、少なくとも約１０ミリバールの水頭値、少なくとも約１０ダルシー／ｍｍの対流的空気透過性、１平方メートル当たり約１０ｇ未満の動的液体衝撃値（ＬＩＴ）、及び少なくとも約１ｇ／ｇの吸収性を持つ。
【００２５】
一実施形態では、吸収性障壁構造体は、吸収性コアの衣類に面する面の近くに配置される一つの障壁層及びこの障壁層の衣類に面する面の近くに配置される一つの貯蔵層を備える。追加の障壁層を貯蔵層の反対の面上に配置してもよい。
【００２６】
他の実施形態では吸収性物品はさらに湿気管理層を備えてもよい。
【００２７】
（発明の詳細な説明）
（定義）
本明細書で使用する「吸収性物品」という用語は、体の排出物を吸収して封じこめる装置を指し、特に着用者の体に又はその近くに配置して体から排出される様々な排出物を吸収して封じこめる装置を指す。吸収性物品は、おむつ、トレーニングパンツ、成人失禁用下着、女性用衛生製品、胸パッドなどを含んでもよい。
【００２８】
本明細書に使用する「体の流体類」又は「体の排出物」という用語は、尿、血液、膣の排泄物、汗、及び糞便物質を含むが、これらに限定されない。
【００２９】
本明細書に使用される「使い捨て」という用語は、洗濯する、さもなければ吸収性物品として復元する又は再利用することを意図しない（すなわち使用後捨てる、又好ましくは再利用する、埋める、さもなければ環境的に融和性のある方法で捨てることを意図する）吸収性物品について説明する。
【００３０】
本明細書で使用する「領域」という用語は、周囲又は隣接する材料から物理的、化学的又は視覚的に識別可能である材料を含む範囲又は領域を指す。物質の様々な領域は、間に移行領域を含んでもよい。これらの領域は、ｚ次元又はｘｙ次元に配置してもよい。本明細書で使用する「ｚ次元」という用語は、構造体又は物品の長さ及び幅に直交する次元を指す。ｚ次元は、通常、構造体又は物品の厚さに対応する。本明細書に使用する「ｘｙ次元」という用語は、部材、コア、又は物品が平たい状態である時、部材、コア、又は物品の厚さに直交する平面を指す。
【００３１】
このｘｙ次元は、通常、平たい状態の構造体又は物品各々の長さ及び幅に対応する。
【００３２】
本明細書で使用する「単一構造」という用語は、共に接合されて完全な統一体を形成し、その結果材料は実質的に物理的に分離不可能である、異なる特性を有する物質を含む構造体を指し、単一構造体はその中の材料の組み合わせに起因する特性を示す。材料はｚ次元において面対面の関係で、又はｘｙ次元において並行する関係で配置されてもよい。
【００３３】
本明細書で使用する「機能的に関連する」という用語は、使用中少なくとも部分的に互いに接触して配置される異なる材料を含む構造体を指す。材料は物理的に分離可能であり、各々は個々に測定可能な特性を示す。材料はｚ次元において面対面の関係で、又はｘｙ次元において並行する関係で配置されてもよい。
【００３４】
本明細書に使用する「固着する」と言う用語は、少なくともその一部で（粘着的に又は接着的に）取り付けられる異なる材料を指す。取り付けられた部分は不ぞろいであっても、又は縞、螺旋、点などのような模様を有していてもよい。取り付けられた部分は、周辺部、表面領域全体、又はその両方に位置してもよい。当該技術分野において既知の適切な取り付け手段を使用してもよく、それらには接着剤、熱、圧力、圧接、超音波、化学作用（水素結合又は他の粘着力により）、機械操作（例：ファスナー、噛合い）、水力、真空、及びこれらの組み合わせが挙げられるが、これらに限定されない。
【００３５】
本明細書で使用する「複合構造体」という用語は、その領域を含む材料が機能的に関連するか、又は固着していてもよい多領域構造体を指す。これらの領域は密接に接触してもよく、その複合物は単一構造体を持つ。さらに、これらの領域は、層をなす（面対面の）配置で、又は並行する配置で配置してもよい。
【００３６】
本明細書で使用する「吸収性コア」という用語は、体の流体類を獲得、輸送、分配、及び保管することを含む、物品の流体取り扱い特性の主な原因である吸収性物品の構成部分を指す。従って、吸収性コアは、一般的に、吸収性物品のトップシート、バックシート、又は外側カバーを備えない。
【００３７】
本明細書で使用する「パルプ」又は「セルロース繊維」は樹木又は草木（例：広葉樹繊維、針葉樹繊維、麻、木綿、亜麻、アフリカハネガヤ、トウワタ、藁、バガスなど）由来の天然繊維、これらの加工／再生繊維（例：レーヨン（登録商標））、又は化学的に誘導された繊維（例：セルロースエステル類）、及びこれらの組み合わせを含む。適切な広葉樹繊維はユーカリ繊維を含む。適切な広葉樹繊維はクラフト方法又は多の化学的パルプ製造方法により調製されてもよい。
【００３８】
適切な針葉樹繊維は米国南部の針葉樹（ＳＳ）繊維及び米国北部の針葉樹（ＮＳ）繊維を含む。本明細書に使用するための針葉樹は、化学的（例：制限なく、クラフトパルプ）又は機械的にパルプ化（例：制限なく、熱化学機械パルプ（ＣＴＭＰ）及び熱機械パルプ（ＴＭＰ））することが可能である。
【００３９】
本明細書で使用する「不織布ウェブ」は、中間に入れてマトリックスを形成するが、認識可能な繰り返す手法ではない、個々の繊維の構造体を有するウェブを指す。不織布ウェブは、例えば、メルトブロウン、スパンボンド、湿式、エアレイイング、及び様々なボンドカード方法のような当該技術分野において既知の様々な方法により形成されてもよい。
【００４０】
本明細書で使用する「スパンボンドウェブ」という用語は、融解した熱可塑性材料をフィラメントとして円形又は他の形体を有する紡糸口金の複数の細い毛管から押し出し、その後、押し出されたフィラメントの直径をフルイドドローイング又は他の周知のスパンボンド機構により迅速に低減することにより形成される繊維を有するウェブを指す。スパンボンド繊維は収集面に置かれる時冷却され、概して粘着性はない。スパンボンド繊維は概して連続的であり、しばしば２０〜３０ミクロンの間の平均値を持つ。
【００４１】
本明細書で使用する「メルトブロウンウェブ」は、融解した熱可塑性材料を複数の細い、通常円形の毛管を融解した糸又はフィラメントととして通過させ、融解したフィラメントを細くしてその直径を低減した収束する高速加熱された気体／空気の流れへと押し出すことにより形成される繊維を持つウェブを指す。繊維直径の低減は、実質的にスパンボンド方法の繊維直径の低減より大きく、その結果０．２ミクロンより大きい、一般的に０．６〜１０ミクロンの範囲の平均繊維直径を有するマイクロファイバーを生じる。その後、メルトブロウン繊維は、高速気体流により運ばれて収集面に堆積され、不ぞろいに分配された繊維のウェブを形成する。様々なメルトブロウン方法が当該技術分野において既知である。
【００４２】
本発明の吸収性障壁構造体についての次の詳細な説明は、使い捨ておむつに関連する。しかし、本発明の吸収性障壁構造体は、女性用衛生製品、トレーニングパンツ、失禁物品などのような他の吸収性物品での使用にも適切であることは容易に明白である。本発明の吸収性障壁構造体は、包帯、外傷用医薬材料、拭き取り布、よだれかけ、手術用シーツ、手術用ガウンなどのような他の衛生又は健康ケア製品における使用に適切であることも明白である。
【００４３】
（障壁構造体又は吸収性障壁構造体）
本発明は、この構造を通じて対流的空気又は水蒸気の輸送を可能にする障壁構造体を提供する。特に本発明の構造体は、湿潤通過に対する障壁防御性を犠牲にすることなく、所望の対流的空気流量を達成する。障壁構造体が吸収性物品に含まれる時、生じる吸収性物品は吸収性物品と着用者との間の空間において相対的湿度の有効な低減を示し、故に皮膚の健康及び着用者の快適さを改善及び／又は維持する。
【００４４】
対流的輸送能力は拡散的輸送能力とは異なる。対流的輸送は、気体又は空気圧差により運ばれ、不ぞろいな分子移動により運ばれる拡散的輸送よりも一般的により高い輸送速度である。拡散的輸送の一般的な例は、バックシート材料として当該技術分野において既知のもののような微小多孔性フィルムの孔を通過する、又はハイトレル（Ｈｙｔｒｅｌ）（登録商標）（デュポン社（ＤｕＰｏｎｔ）（デラウエア州ウィルミントン（Ｗｉｌｍｉｎｇｔｏｎ））から入手可能）から作られるもののような多孔性でないモノリシックフィルムの分子構造体を通過する湿気の移動を含む。一方対流的輸送は、物品の内側と外側との間の空気圧差により支配される。局部的圧力（すなわち、物品と着用者との間の空間内の局部的圧力）及び環境の圧力（すなわち、物品の外側）は、実質的に同一であるが、局部的圧力の小さい変化は着用者と物品との間の隙間を一般的に通過する対流的空気流を引き起こしてもよい。対流的輸送を導いてもよい要因には、着用者による動き、局部的環境と外側の環境との間の小さい圧力差、及び／又は温度差が挙げられるが、これらに限定されない。
【００４５】
吸収性物品にもたらされた進歩と共に、弾性材及び弾性構成部分を使用して吸収性物品は、現在着用者の体に対しより隙間のない密閉（すなわちより少ない隙間）を提供し、外側への流体の漏れを最小化する。その結果、その隙間を通過する対流的空気流は実質的に低減し、物品と着用者の間の空間において湿った暖かい局部的環境をもたらす。吸収性コアは一般的に空気透過性であるが、コアが液体を吸収する（すなわち充填される）時、空気透過性は一般的に低減する。充填されたコアの液体は、排出手段により一般的に相対的に容易に排出され得る（すなわち空気透過性になる）。あるいは、コア構造体の開放性は、透過性材料の特定の配置を選択することにより達成され得る。
【００４６】
これらの排出された又は開放構造のコアは、概して、液体不透過性及び漏れ防御性を提供する、一般的に微小多孔性フィルムバックシート又は相対的に厚い不織布である漏れ防御構成部分を必要とする。しかし、これらの液体不透過性構成成分は物品の空気透過性を低減する。対照的に本発明の障壁構造体は構造体自体を通過する対流的空気流を可能にする。
【００４７】
本発明の障壁構造体は、液体吸収性及び良好な液体保持能力も提供する。故にこれは吸収性障壁構造体でもある。座る、倒れる、横になる、腰を曲げる、歩くのような着用者の動きが、充填された（すなわち体の流体類で湿った）吸収体及び／又は近くの吸収性障壁構造体上に圧力／力を適用する可能性のある時、この液体保持能力は特に有益である。故に吸収性障壁構造体が吸収性物品に含まれる時、生じる吸収性物品は有効な対流的空気流量を提供するだけでなく、物品が衝撃力を受ける時に湿潤通過に対する有効な防御性も提供する。
【００４８】
一般的に吸収性障壁構造体は、吸収性コアと外側カバーの間に好ましくは吸収性コアの衣類に面する面の近くに配置される。吸収性障壁構造体は、共に接合される又は機能的に関連する材料の複数の個々の領域を包含する複合構造体である。
【００４９】
あるいは、これら複数の領域は単一構造体と組み合わせて個々の領域を物理的に不可分にしてもよい。吸収性障壁構造体の個々の領域は、吸収性物品の要件次第で同一の広がりを持ってもよいし、又は持たなくてもよい。個々の領域は、当該技術分野において周知のもののような取り付け手段により接合してもよい。
【００５０】
本明細書に使用する「接合する」という用語は、ある部材を他の部材に直接固着することによりある部材が他の部材に直接固定される形体、及び一つの部材を中間部材に固着し、その中間部材は次に他の部材に固着されることによりある部材が他の部材に直接固定される形体を包含する。例えば、複数の領域は、接着剤の単一連続層、又は接着剤の別個のライン、螺旋、液滴、若しくはビーズの配列により共に固定してもよい。接着剤は連続的に又は断続的に適用してもよい。
【００５１】
例えば、接着剤の各適用は、吸収性障壁構造体の長さにわたり、及び選択された間隔により互いから分離する。組立工程でウェブを取り扱うために接着剤が適用され、複数の領域を結合する。好ましくは、接着剤が吸収性障壁構造体の表面の一部分に適用され、空気／蒸気透過性のための充分な開放（すなわち、接着剤のない）表面領域を残す。あるいは、液体不透過性を修正するために接着剤が適用されてもよい。一般的に、開放又は接着剤のない表面領域は、吸収性障壁構造体の全表面領域の約５０％にも、好ましくは約７０％にも、より好ましくは約８０％にも、最も好ましくは約９０％にもなる。適切な接着剤は、Ｈ．Ｂ．フラー社（Ｆｕｌｌｅｒ Ｃｏｍｐａｎｙ）（ミネソタ州セントポール（Ｓｔ． Ｐａｕｌ））により製造され、ＨＬ−１２５８として市販され、又アトフィンドレ−社（Ａｔｏ−Ｆｉｎｄｌｅｙ Ｉｎｃ．）（ウィスコンシン州ミルウオ−キー（Ｍｉｌｗａｕｋｅｅ））により製造され、商品名Ｈ２０３１Ｆで市販されているる。
【００５２】
一実施形態では、接着剤は縞状に領域の周辺部に沿って適用される。他の実施形態では、接着剤がおむつに使用される時、おむつの長手方向中心線と一直線になる空間を置く複数の縞状に適用される。他の実施形態では、接着剤はおむつの長手方向中心線に沿う三つの縞でウェブに適用される。各縞は、幅２２ｍｍ（おむつの側面方向）であり、二つの外側の縞は長手方向周辺部に又はその近くに（約４ｍｍ離れて）配置される。
【００５３】
接着剤は、一般的に、吸収性障壁構造体を包含するウェブの内少なくとも一つのウェブの表面に、その軟化した又は融解した状態から適用される。接着剤は、基材表面に適用される前にその軟化温度を少なくとも超えるまで加熱される。一旦適用されると、接着剤は冷えて硬化／凝固することが可能になる。軟化又は融解状態適用のための様々な方法が既知である。本明細書に使用するのに特に適切な方法は、スプレー、ドリップ、グラビア転写、及び押し出しを含むがこれらに限定されない。
【００５４】
あるいは、取り付け手段は、熱ボンド、圧力ボンド、超音波ボンド、機械的ボンド（例えば、噛合い、粘着力、電荷若しくは静電荷により）、又は他のいずれか適切な取り付け手段又は当該技術分野において既知の取り付け手段の組み合わせを含んでもよい。
【００５５】
個々の領域は層状に配置されてもよく、個々の領域は近接する層の少なくとも一部と操作可能な密接な接触をしている。このような接触は不ぞろいであってもよいし、又は点、縞などのような規則的な模様を持ってもよい。好ましくは、各層は、超音波ボンド、接着剤ボンド、機械的ボンド、又はハイドロニードリングのような適切な固着及び／又は取り付け手段により吸収性障壁構造体の近接する層の少なくとも一部に接続する。他の実施形態では、個々の領域は、吸収性障壁構造体の近接する層の境界の少なくとも一部に沿って操作可能に密接に接触して配置されてもよい。
【００５６】
本発明の吸収性障壁構造体は、少なくとも約１ダルシー／ｍｍ、好ましくは少なくとも約１０ダルシー／ｍｍ、より好ましくは少なくとも約３０ダルシー／ｍｍ、最も好ましくは少なくとも約５０ダルシー／ｍｍの対流的空気透過性を持つように構成されてもよい。対流的空気透過性は、吸収性物品の内側からの蒸気の除去に特に有効であり、その結果皮膚のすぐ近くの局部的環境における湿度を低減する。故に、吸収性障壁構造体は皮膚の炎症又は発疹の発生を低減し、皮膚の健康を促進してよりよい快適さを提供する。
【００５７】
液体類は吸収性コアに主に吸収されるが、吸収性障壁構造体は、吸収性コアにより吸収されない又はそれから放出される遊歴する液体類に対する追加の漏れ防御性を提供する。故に、本発明の吸収性障壁構造体は最小限の液体吸収性を持つ必要がある。
【００５８】
液体吸収性は吸収性構造体に使用される材料次第で変化してもよく、液体の表面張力は、吸収性及び試験液体と材料との間の接触角度について試験される。本明細書での使用に適切な吸収性障壁構造体は、一般的に少なくとも約１ｇ／ｇ、一般的に約１〜約１００ｇ／ｇ、好ましくは約５〜約５０ｇ／ｇ、より好ましくは約１０〜約３０／ｇまでの吸収性（０．２重量％トリトン（Ｔｒｉｔｏｎ）（登録商標）溶液を用いる試験方法Ｇにより測定された場合）を持つ。
【００５９】
さらに追加の漏れ防御性を提供するために、特に衝撃及び／又は継続する圧力状態で吸収性障壁構造体は液体保持能力も持つ必要がある。この特性は吸収性物品の適用において特に有利である。吸収性物品が湿っている場合、座る、倒れる、横になる、転がるのような着用者の動きは、吸収された液体類を吸収性コアからしぼり出す可能性があり、その結果物品からの漏れが生じる。故に、本発明の吸収性障壁構造体は、好ましくは約３０ｇ／ｍ２未満、より好ましくは約２０ｇ／ｍ２未満、より好ましくは約１５ｇ／ｍ２未満、より好ましくは約１０ｇ／ｍ２未満、最も好ましくは約６．５ｇ／ｍ２未満の液体衝撃値（試験方法Ｃにより測定した場合）を持つ。
【００６０】
同様に、漏れ防御性能に関し、吸収性障壁構造体は液体透過にある程度の抵抗性を持つ必要がある。故に、本発明の吸収性障壁構造体は、少なくとも約１０ミリバール、好ましくは少なくとも約３０ミリバール、より好ましくは少なくとも約５０ミリバール、最も好ましくは少なくとも約７５ミリバールの水頭値（試験方法Ｂにより測定した場合）を持つ。幾つかの実施形態では、吸収性障構造体は約３０〜約１００ミリバールの範囲の水頭値を持つ。
【００６１】
本発明の吸収性障壁構造体は、静的液体伝達値により所望の漏れ防御性も持つ（試験方法Ｄにより測定される）。この点で本発明の吸収性障壁構造体は、衝撃後１５分で約４５ｇ／ｍ２未満、好ましくは約３０ｇ／ｍ２未満、より好ましくは約２０ｇ／ｍ２未満、最も好ましくは１３ｇ／ｍ２未満の静的液体伝達値を持つ。さらに本発明の吸収性障壁構造体は、衝撃後６０分で約５０ｇ／ｍ２以下、好ましくは約３５ｇ／ｍ２以下、より好ましくは約２０ｇ／ｍ２以下の静的液体伝達値を持つ。
【００６２】
他の態様では、吸収性障壁構造体が下記の試験方法Ｆに説明するような圧縮状態を受けた後、障壁特性において実質的な変化はなかった。圧縮中及び圧縮後の回復中の構造的一体性は、実用的な目的のために重要である。吸収性物品は、一般的に、出荷及び保管のために圧縮した状態に梱包される。製品が使用目的のために最終的に圧縮から取り除かれる時、圧縮前の状態まで回復できない材料又は構造体は、最初に設計された特性を提供できないことがある。本発明の吸収性障壁構造体は、一般的に、３５％以下の圧縮後の空気透過率の減少、好ましくは２５％以下の減少、最も好ましくは１５％以下の減少を持つ必要がある。好ましい実施形態では、吸収性障壁構造体は７日後、好ましくは３０日後、より好ましくは９０日後に上で開示したような圧縮後の空気透過率を持つ。
【００６３】
吸収性障壁構造体の厚さ及び坪量は、使用される材料、所望の特性、使用目的、構成などによって変化してもよい。例えば、厚さ及び／又は坪量は、物品内部と外側の間の拡散的通気性及び／又は対流的空気透過性、物品の吸収性及び／又は漏れ、着用者の体への物品の適合性、着用者の快適さ、並びに構造体の厚さに一般的に関係する同様の効果に影響を与えることがある。一般的に、吸収性物品において使用する意図がある本発明の吸収性障壁構造体は、約１．５ｍｍ未満、好ましくは約１．２ｍｍ未満、より好ましくは約１．０ｍｍ未満の厚さを持つ。吸収性物品における使用に適切な吸収性障壁構造体の厚さは、約０．１ｍｍより大きい、好ましくは約０．２ｍｍより大きい最小限の厚さも持つ必要がある。さらに吸収性物品での使用に適切な本発明の吸収性障壁構造体は、一般的に、約２０ｇｓｍ（ｇ／ｍ２）〜約２００ｇｓｍ（ｇ／ｍ２）、好ましくは約３０ｇｓｍ（ｇ／ｍ２）〜約１５０ｇｓｍ（ｇ／ｍ２）、より好ましくは約４０ｇｓｍ（ｇ／ｍ２）〜約１２０ｇｓｍ（ｇ／ｍ２）、最も好ましくは約５０ｇｓｍ（ｇ／ｍ２）〜約１００ｇｓｍ（ｇ／ｍ２）の範囲の坪量を持つ。
【００６４】
吸収性障壁構造体は、一般的に二つの領域、障壁領域及び貯蔵領域を含む。障壁領域は、水、尿、月経、及び他の体の流体類を含む液体類に対して「実質的に不透過性」である。「実質的に不透過性」という用語は、障壁領域は液体の透過に抵抗性を表すが、液体の湿潤通過を必ずしも除去しないことを意味する。換言すれば、液体は衝撃力、適用された高圧力、又は一定時間継続する（すなわち、連続的に適用される）圧力下のようなある状況下では障壁領域を通過する及び流れることが可能である。貯蔵領域は液体吸収性である。貯蔵領域が障壁領域に近接して配置される時、障壁領域からのいずれかの湿潤通過及び／又は漏れは、貯蔵領域により吸収される。さらに貯蔵領域は吸収性コアからの遊歴する液体類も吸収する。故に、障壁領域と貯蔵領域の組み合わせにより、液体類にさらされる時、障壁領域は液体の湿潤通過への抵抗性を提供し、貯蔵領域は障壁領域の抵抗性を破断して通過するいずれかの遊歴する液体類を吸収する、特性の独特の釣り合いを達成する。つまり、吸収領域は液体の湿潤通過問題に対して追加的防御性を提供する。本発明の吸収性障壁構造体が、充填された吸収性コアに近接して配置される時、特に、液体充填水準が高い時及び／又は充填された吸収性コアが突然の高い衝撃力若しくは継続する力／圧力を受ける時、湿潤通過に対する追加的防御性を提供する。
【００６５】
この追加された湿潤通過防御性はおむつ、トレーニングパンツ、プルオンおむつ又は成人用失禁製品において特に有益であり、これらへの液体充填水準はかなり高い可能性があり（女性用衛生製品と比較して）、突然の衝撃又は継続する圧力（例：赤ちゃん又は失禁のある成人が倒れる、座る、転がる、眠る）の可能性も高い。本発明の吸収性障壁構造体は、吸収性コアが液体類の噴出を受ける時にも有利である。障壁領域により提供される液体湿潤通過への抵抗性は、液体類の噴出を一時的に緩慢にするのに役立ち、吸収性コアと障壁領域の間の中間面で液体類をできる限り溜める。緩慢になった流れ及び溜めは、吸収性コアが液体類を獲得し、獲得地点を超えてコアの他の領域に配置するための追加的な時間を提供する。その結果、吸収性コアはその充分な吸収量を達成できる。
【００６６】
本発明の吸収性障壁構造体は、次の実例となる図を参照することによってより明確に理解され得る。図２Ａは本発明の吸収性障壁構造体の、ある実施形態の横断面図である。吸収性障壁構造体１０は障壁層１２及び貯蔵層１４を備える。任意に図２Ｂに示すような追加の障壁層１６を貯蔵層１４の反対側に配置してもよく、その結果貯蔵層１４は、障壁層１２と１６の間に挟まれる。第一及び第二障壁層は、（ウェブの構成、坪量、厚さ、多孔性、繊維デニール、素材などに関して）同一の又は異なる繊維性ウェブから作られてもよい。
【００６７】
障壁領域及び貯蔵領域の様々な配置が図３Ａから３Ｄに示されている。図３Ａでは、多数の障壁領域１２及び貯蔵領域１４が並ぶ関係で配置され、障壁領域１２及び貯蔵領域１４は好ましい縞をなす。図３Ｂでは、障壁領域１２は連続するウェブであり、貯蔵領域１４はそれに近接して縞、円形、楕円形、四角形などのような不連続模様で配置される。図３Ｃでは、貯蔵領域１４は、連続するウェブであり、障壁領域１２はそれに近接して縞、円形、楕円形、四角形などのような不連続な模様で配置される。図３Ｄでは、不連続な障壁領域１２は少なくとも部分的に不連続な貯蔵領域１４と重なり合い、各々は縞、円形、楕円形、四角形などの形状を有していてもよい。
【００６８】
図２Ａ〜３Ｄに描かれる実施形態の全てにおいて、障壁領域の少なくとも一部は吸収性コアの衣類に面する面に近接して配置される。一実施形態では、吸収性障壁構造体は、実質的に吸収性コアの全部分を通過して延伸してもよいし、又は吸収性障壁構造体は、吸収性コアの一部分に延伸する縞又は斑点であってもよい。他の実施形態では、吸収性障壁構造体は吸収性コアの外側縁を超えて延伸してもよいし、又は吸収性コアの中央部分の長さ及び幅のみを通過して延伸してもよい。好ましい実施形態では、障壁領域及び貯蔵領域は層をなす関係で配置され、障壁層は吸収性コアの衣類に面する側に真近に配置される。障壁領域が吸収性コアと少なくとも同じ長さ及び幅を持つ形体は、非常に好ましい。さらに貯蔵領域は障壁領域と同じ寸法を持つ必要はない。
【００６９】
（貯蔵領域）
貯蔵領域は、尿、血液、及び他の体の排出物のような液体類を吸収する、広げる、及び保持することができる必要がある。貯蔵領域は、衣類に面する表面、身体面表面、前及び後ろ縁部、並びに側面縁部を持つ。貯蔵領域は、吸収性コア及び障壁領域のような他の構成成分から逃げる遊歴液体類を吸収及び保持する。故に貯蔵領域は湿潤通過に対する追加的防御性を提供する。
【００７０】
貯蔵領域の厚さ及び坪量は、使用される材料、所望の特性、使用目的、構成の開放性などによって変化してもよい。具体的には、貯蔵領域の厚さは吸収性物品の快適さと同様に、空気／気体透過性、障壁吸収性構造体の吸収性及び／又は漏れ防御性、並びに適合性及び構造体の厚さに一般的に関係する同様の効果に影響を及ぼすことがある。故に貯蔵領域は、一般的に約１．５ｍｍ未満、好ましくは約１．０ｍｍ未満、より好ましくは約０．８ｍｍ未満の厚さを持つ。貯蔵領域は、適切な吸収性及び構造的一体性を提供するために最小限の厚さも持つ必要がある。貯蔵領域の最小限の厚さは、一般的に約０．２ｍｍ以上、好ましくは約０．１ｍｍ以上、より好ましくは０．０５ｍｍ以上、最も好ましくは０．０２ｍｍ以上である。さらに貯蔵領域の坪量は、一般的に約５ｇｓｍ（ｇ／ｍ２）〜約１２０ｇｓｍ（ｇ／ｍ２）、好ましくは約１０ｇｓｍ（ｇ／ｍ２）〜約１００ｇｓｍ（ｇ／ｍ２）、より好ましくは約３０ｇｓｍ（ｇ／ｍ２）約８０ｇｓｍ（ｇ／ｍ２）の範囲である。
【００７１】
吸収性コアと比較する時、貯蔵領域は流体類をより容易に吸収し（すなわち、より迅速な流体吸い上げ）、流体類をより容易に開放する。貯蔵領域は試験方法Ｇに基づき、試験流体として０．２重量％トリトン（Ｔｒｉｔｏｎ）（登録商標）を使用して、一般的には少なくとも約１ｇ／ｇ、好ましくは少なくとも約５ｇ／ｇ、より好ましくは少なくとも約１０ｇ／ｇの吸収性を持つ。貯蔵領域の吸収性は約３０ｇ／ｇ未満が好ましく、約２０ｇ／ｇ未満がより好ましい。さらに、貯蔵領域は、吸収性コアの吸収性より、少なくとも約２０％、好ましくは約３０％少ない吸収性を持つ必要がある。
【００７２】
貯蔵領域は、開放構造を持ついずれかの形状であってもよく、その結果貯蔵領域の空気又は気体透過性は、生じる吸収性障壁構造体のそれに少なくとも等しい。貯蔵領域の対流的空気／蒸気透過性は、一般的に少なくとも約１ダルシー／ｍｍ、好ましくは少なくとも約１０ダルシー／ｍｍ、より好ましくは少なくとも約３０ダルシー／ｍｍ、最も好ましくは少なくとも約５０ダルシー／ｍｍである。
【００７３】
さらに構造体の開放性は、開放構造体の間隙で流体類を保持又は吸収することにより吸収性を増してもよい。適切な開放構造体は、繊維性ウェブ（例：織布又は不織布ウェブ）、吸収性発泡体（例：多孔質又は網状発泡体）、繊維性の塊などを含んでもよい。
【００７４】
一実施形態では、貯蔵領域は繊維性ウェブから作られる。貯蔵領域を構成する繊維性ウェブは、ウェブが吸収性である限り、吸収性繊維を必ずしも含む必要はない。故に構成する繊維は単に親水性繊維であって、それ自体に吸収力はなくてもよい。
【００７５】
貯蔵領域は、セルロース繊維；天然木材パルプ；ポリエステル類及びポリアミド類（ナイロンなど）のような親水性ポリマー類から作られる合成繊維；表面処理してその親水性を改善したポリオレフィン類のような疎水性繊維；又は２成分繊維、層をなした繊維のような素材のいずれかの組み合わせなどの多種多様な親水性繊維から作成されてもよい。一実施形態では貯蔵領域は互いに主に水素結合しているセルロース繊維から主に作成される。セルロース繊維は未加工であっても、又は加工されていてもよく、化学的に剛化、改質、又は架橋されていてもよい。加工されたセルロース繊維は、ナイロンなどの再生セルロース、又は誘導セルロースから作られる、商業的に入手可能な繊維を含んでもよい。好ましい実施形態では貯蔵領域は、少なくとも約７０重量％、好ましくは少なくとも約８０重量％、より好ましくは少なくとも約９０重量％のセルロース繊維からなり得る。
【００７６】
あるいは、貯蔵領域は約９５〜１００重量％のセルロース繊維からなり得る。
【００７７】
他の実施形態では、貯蔵領域は単一又は多層ティッシュ、クレープ加工されたティッシュ、ティッシュの塊、及びエアフェルトマットの形状であってもよい。高湿潤強度ティッシュは、貯蔵領域としても使用してもよい。他の実施形態では、貯蔵領域は開放構造を持ついずれかの形状であってもよく、それにより体の流体類は開放構造体の細い間隙に保持又は吸収される。さらに、中間層の空間及び表面の材質は追加的に介在する液体保持空間を提供してもよく、それは貯蔵領域の吸収性を増す。
【００７８】
貯蔵領域は、当該技術分野において周知である補足的化学接着剤を含んでもよい。例えば貯蔵領域は、ビニルアクリルコポリマー、ポリビニルアセテート、架橋可能なポリアミド類、ポリビニルアルコールなどのような化学的接着剤を含んでもよい。その上、湿潤強度樹脂及び／又は樹脂結合剤を加えてセルロースウェブの強度を改善してもよい。有用な結合剤及び湿潤強度樹脂は、例えばハーキュラスケミカル社（Ｈｅｒｃｕｌｅｓ Ｃｈｅｍｉｃａｌ Ｃｏｍｐａｎｙ）から入手可能なキメン（Ｋｙｍｅｎｅ）（登録商標）、並びにアメリカンシアンアミド社（Ａｍｅｒｉｃａｎ Ｃｙａｎａｍｉｄ， Ｉｎｃ．）から入手可能なパレズ（Ｐａｒｅｚ）（登録商標）を含む。開放又は緩い繊維性ウェブを所望する場合、架橋剤及び／又は水和剤はパルプ混合物に加えて水素結合の程度を低減してもよい。代表的な結合弱化剤は、クエーカーケミカル社（Ｑｕａｋｅｒ Ｃｈｅｍｉｃａｌ Ｃｏｍｐａｎｙ）（ペンシルベニア州コンショホーケン（Ｃｏｎｓｈｏｈｏｃｋｅｎ））からクオーカー（Ｑｕａｋｅｒ）２００８の商品名で入手可能である。貯蔵領域は、所望の利益を提供するために５重量％以下、任意選択的に約２重量％以下の化学接着剤を含有してもよい。貯蔵領域は一般的に高い湿潤強度ティッシュを含む。あるいは、貯蔵領域は合成繊維のウェブを含んでもよい。貯蔵領域は、接着剤などで障壁領域又はおむつの構造物の他の構成部分に接着し得る。
【００７９】
貯蔵領域のための適切な材料は、プロクターアンドギャンブル社（Ｔｈｅ Ｐｒｏｃｔｅｒ ＆ Ｇａｍｂｌｅ Ｃｏｍｐａｎｙ）（オハイオ州シンシナティ（Ｃｉｎｃｉｎｎａｔｉ））により製造される商業的に入手可能な消費者用ペーパータオル、バウンティー（Ｂｏｕｎｔｙ）（登録商標）、又はキンバリークラーク社（Ｔｈｅ Ｋｉｍｂｅｒｌｙ−Ｃｌａｒｋ Ｃｏｒｐｏｒａｔｉｏｎ）により製造されるハイドライ（Ｈｉ−Ｄｒｙ）（登録商標）のようなセルロース繊維性ウェブを主に包含してもよい。
【００８０】
適切な繊維性ウェブは単一層又は多層構造を持ってもよい。本明細書に使用する「層」という用語は、個々のウェブが実質的に連続的な面対面の関係で配置され、多くの層をなすウェブを形成することを意味する。さらに、単一ウェブは、例えば、それ自体で折り重なることにより二層を形成してもよい。多層構成では、個々のウェブは接着剤で又はそれなしで一般的に点接着により少なくとも部分的に接合される。
【００８１】
多層構造は、単位坪量で単層構造より液体の破過に対してより高い抵抗性を提供することが判明している。さらに、二層繊維性ウェブの吸収性は、単位坪量で、単一層の繊維性ウェブの吸収性の少なくとも二倍である。理論に縛られることなく、複数の層の間の介在する空間（すなわち、構造的空所）は追加的液体保持空間を提供し、その結果、より高い吸収力を提供することが考えられる。さらに、穴あけ、クレープ加工、エンボス加工、さもなければ織り目をつけることが挙げられるが、これらに限定されないセルロースウェブの後処理は、ウェブの吸収性を増す。穴を開けた又は織り目をつけた表面を持つ繊維性ウェブは、おそらくその処理により創られる微小空所及び／又は間隙により、より高い吸収力を示す。好ましい実施形態では、貯蔵領域は少なくとも二層で織り目のついた表面の構造を持つ繊維性ウェブから作られる。その上、中間繊維の接着（例：セルロース繊維間水素結合）を低減することにより接着弱化剤のようなある添加物もウェブの吸収性を増し、その結果ウェブ中の圧縮した繊維性網状組織を緩めてもよい。生じるウェブの開放性は、液体類を保持するためにより多くの間隙を提供し、それがウェブの吸収性を増す。
【００８２】
代替実施形態では、他の種類の湿潤性及び／又は親水性繊維材料を使用して吸収性障壁構造体の貯蔵領域を形成してもよい。代表的な繊維には、レーヨン（登録商標）繊維、ビスコース（登録商標）繊維として商業的に入手可能な再生された又は誘導されたセルロース繊維を含むセルロース又は加工したセルロース繊維のような本質的に湿潤性のある材料から作られる自然に生じる有機繊維、ポリエステル類、ポリアミド類、これらの共重合体、ポリビニルアルコール類、ポリアルキレンオキシド及びこれらのポリマー類の混合物のような本質的に湿潤性のある熱可塑性ポリマー類から作られる合成繊維、並びに適切な手段により親水化してもよいポリエチレン、ポリプロピレン、ポリブチレン及び他のポリオレフィン類のような非湿潤性熱可塑性ポリマー類から作られる合成繊維が挙げられる。これらの非湿潤性繊維は、適切な親水機能を持つ界面活性剤又は表面活性剤による処理で、又はシースにより親水化されてもよい。これらの非湿潤性繊維には、ポリマー鎖に親水機能を接ぐことにより、より湿潤性が向上することもある。適切な親水機能性は、アクリル、メタクリル、エステル、アミド、及びこれらの混合物が挙げられるが、これらに限定されない。
【００８３】
貯蔵領域は、化学接着剤、架橋剤、湿潤強度樹脂、結合弱化剤、液体又は湿気吸収剤、におい吸収剤、抗菌剤、着色剤、硬化剤、及びこれらの混合物のような添加物を含有してもよい。液体又は湿気吸収剤には、粘土、シリカ、タルク、珪藻土、パーライト、バーミキュライト、炭素、カオリン、雲母、硫酸バリウム、珪酸塩アルミニウム、炭酸ナトリウム、炭酸カルシウム、他の炭酸塩、超吸収性ポリマー類、又は他の浸透性の液体保持剤、及びこれらの混合物が挙げられるが、これらに限定されない。
【００８４】
一実施形態では、貯蔵領域は繊維の上でコーティングされ、その場で繊維と混合されるか、又は繊維若しくは粒子に作成される超吸収性ポリマー類を追加的に含有する。
【００８５】
（障壁領域）
障壁領域は、好ましくは「障壁様」特性を持ち、その特性は液体湿潤通過への抵抗性を提供する。障壁特性は一般的に下記に説明する試験方法Ｂ（水頭圧試験）により測定される。障壁領域の水頭値は、吸収性コア及び貯蔵領域の水頭値より高いことが必要である。本明細書における使用に適切な障壁領域材料は、少なくとも約１０ミリバール、好ましくは少なくとも約３０ミリバール、より好ましくは少なくとも約５０ミリバール、最も好ましくは少なくとも約７５ミリバールの水頭値を表す必要がある。幾つかの実施形態では、適切な障壁領域は約３０〜約１００ミリバールの水頭値を有する。
【００８６】
さらに障壁領域は、吸収性物品の空気／蒸気透過性を実質的に低減するべきではない。その上、障壁領域は少なくとも約１０ダルシー／ｍｍ、好ましくは少なくとも約３０ダルシー／ｍｍの対流的空気透過性を持つ必要がある。
【００８７】
繊維性ウェブの水頭値は、より細い繊維直径、より高い繊維密度、より高い坪量、又はこれらの組み合わせで増加する。障壁領域に適切な繊維性ウェブは一般的に、少なくとも約２ｇｓｍ、好ましくは約５〜約１００ｇｓｍ、より好ましくは約１０〜約７５ｇｓｍ、最も好ましくは約１５〜約５５ｇｓｍの坪量を有する。
【００８８】
障壁領域の厚さは使用する材料、所望の特性、使用目的、構成などによって変化してもよい。特に障壁領域の厚さは、吸収性物品の快適さ及び適合性と同様に、空気／気体透過性、障壁吸収構造体の吸収性及び／又は漏れ防御性、並びに一般的に構造体の厚さに関係する同様の効果に影響を及ぼすことがある。故に障壁領域は、一般的に約１．５ｍｍ未満、好ましくは約１．０ｍｍ未満、より好ましくは約０．８ｍｍ未満、最も好ましくは約０．５ｍｍ未満の厚さを持つ。
【００８９】
乾燥状態で吸収性物品の空気透過性をはっきり感知できるほど制限しない幾つかの材料が、吸収性コアに液体類が充填される時、物品の空気透過性を著しく低減することを見出した。故に吸収性物品が乾燥状態である時、障壁領域での使用に好適な材料は充分な水蒸気伝達を可能にする必要があり、おむつの空気／水蒸気透過性は障壁領域材料のない同等のおむつのそれと実質的には変化はない。吸収性コアが体から放出される液体類を吸収して充填される時、障壁領域は吸収性物品の空気／蒸気透過性を下げてもよく、それにより外側カバーの衣類側に発生することがある湿気を低減又は除去する。
【００９０】
所望の水頭値又は「障壁様」特性を提供するために、適切な材料は、必要な特性ではないが、好ましくは疎水性である。代表的な疎水性高分子材料は、一般的に、ポリエチレン、ポリプロピレン、ポリブチレン、及びこれらの共重合体類のようなポリオレフィン類である。ポリアミド類、ポリエステル類、ポリアルキレンオキシド類、ポリビニルアルコール類のような疎水性でない材料は、適切な疎水剤により処理し、所望の疎水性を達成してもよい。その上、貯蔵層は、少なくとも一つの表面上で処理されてその疎水性を改善し、よって障壁特性を改善してもよい。
【００９１】
疎水性改善のための処理は、化学的、放射線、プラズマ、又はこれらの組み合わせを含んでもよい。さらに、表面特性を改善するための表面処理は、表面のコーティング、疎水剤との事前混合、又は更なる処理で表面にコーティングする疎水剤をその場で混合することにより成し遂げてもよい。
【００９２】
一実施形態では、ウェブ材料の過フッ化炭化水素処理は所望の疎水性を提供し、その結果ウェブは、例えば、水頭試験により測定される所望の水抵抗特性を表す。他の実施形態では、プラズマ又は同様の技術を使用する過フッ化炭化水素処理が、極く薄い疎水性コーティングを提供し、その結果処理されたウェブの空気透過性は実質的に変わらない。所望する場合、この処理は基材表面の一部分のみに適用してもよい。これらの処理は、障壁領域、貯蔵領域、外側カバー、又は他のおむつ構成成分として本明細書における使用に適切である材料に適用してもよい。この処理のための好適な基材材料には、不織布ウェブ、セルロースウェブ、熱可塑性フィルム、改質／加工フィルム（例：成形した、孔あり）などが挙げられるが、これらに限定されない。過フッ化炭化水素を使用する代表的な表面処理は、１９９９年３月２日にティモンズ（Ｔｉｍｍｏｎｓ）らに付与された米国特許第５，８７６，７５３号、１９９９年３月３０日にグリーソン（Ｇｌｅａｓｏｎ）らに付与された米国特許第５，８８８，５９１号、２０００年４月４日にグリーソン（Ｇｌｅａｓｏｎ ）らに付与された米国特許第６，０４５，８７７号，１９９９年３月７日に公告されたディアゴスティノ（Ｄ’Ａｇｏｓｔｉｎｏ）らによる国際公開第９９／２０５０４号、２０００年３月１６日に公告されたディアゴスティノ（Ｄ’Ａｇｏｓｔｉｎｏ）らによる国際公開第００／１４２９６号に開示されているが、各明細書を参考として引用し本明細書に組み込む。
【００９３】
シリコーン又はフッ素化学製品を使用する他の表面コーティング方法は当該技術分野において既知であり、本明細書で使用してもよい。従来のコーティング又は表面処理方法は、一般的にウェブ内の空所を満たし、それによりその空気透過性を下げる。
【００９４】
空気透過性を下げることなく疎水性を基材に提供するためのコーティング方法は、米国特許第５，３２２，７２９号及び国際公開第９６／０３５０１号に見出すことができ、各明細書を参考として引用し本明細書に組み込む。
【００９５】
障壁領域は、メルトブロウン（ＭＢ）ウェブ；スパンボンド（ＳＢ）ウェブ、特に約２以下の繊維デニールを持つもののような細い繊維のスパンボンドウェブ；メルトブロウン及びスパンボンド繊維、一般にＭＳ不織布として知られているもの、及びＳＭＳ不織布の層を持つ複合ウェブ；固着したカードウェブ；エアレイドウェブ；水流絡合ウェブ；ニットウェブ；及び織布ウェブが挙げられるがこれらに限定されない不織布ウェブのような繊維性ウェブ材料を含んでもよい。細いデニールの繊維性ウェブは本明細書での使用に特に好適であり、例えば、ナノ繊維を含むメルトブロウンウェブがある。
【００９６】
メルトブローイング工程は、細い低デニールの繊維、特に低デニールマイクロファイバー不織布ウェブの作成に好適である。適切なメルトブロウン不職布ウェブは、好ましくはできるだけ細い直径を持ち、できるだけ均一にウェブに分散される細い繊維を含む。このような不織布ウェブは高い液体抵抗性及び高い空気透過性の所望の組み合わせを提供する。
【００９７】
一実施形態では、障壁領域は約４〜約８０ｇ／ｍ２、好ましくは約６〜約７０ｇ／ｍ２、より好ましくは約８ｇ／ｍ２〜約５０ｇ／ｍ２、最も好ましくは約１０〜約３０ｇ／ｍ２の坪量を持つポリプロピレン繊維のメルトブロウンウェブを含む。
【００９８】
メルトブロウン繊維は、一般的に約２０ミクロン未満、好ましくは約１０ミクロン未満の範囲の平均直径を持つ。最も一般的に、メルトブロウン繊維は５〜１０ミクロンの範囲の平均繊維直径を持つ。本明細書での使用に特に好適なものは、約５００ナノメーター未満、好ましくは約３００ナノメーター未満、より好ましくは約１５０ナノメーター未満の範囲の平均繊維直径を持つナノ繊維である。ナノ繊維（約１０から約１００ナノメーターまでの平均繊維直径を有する）から作成される代表的な不織布ウェブは、Ｅスピンテクノロジー（Ｅ−Ｓｐｉｎ Ｔｅｃｈｎｏｌｏｇｉｅｓ）（テネシー州チャタノーガ（Ｃｈａｔｔａｎｏｏｇａ））から入手可能である。
【００９９】
メルトブロウン不織布ウェブの強度は、概して繊維の細さの減少と共に減少するが、その強度は補強スクリム、又はティッシュ、ペーパータオル、若しくはスパンボンド不織布ウェブのような他のウェブとの積層により改善され得る。接着剤接着、熱ボンド、超音波ボンド、カレンダー工法、ニードリング、及びこれらの組み合わせを含む従来のいずれかの積層方法を使用してもよい。しかし、積層方法は充分練習し、生じる積層体の空気透過性の有害効果を最小化する必要がある。一実施形態では、マイクロファイバー不織布ウェブは、他のウェブ又は補強スクリム上に直接メルトブローすることによる製造中に一体的に積層してもよい。
【０１００】
繊維性障壁領域は、集合的に所望の特性を持つ単一ウェブ又はウェブの多重層を含んでもよい。しかし、ウェブの多重層を使用する時、それらの層はそれらの障壁領域の実質的な表面積を横切って点接着されることなく、さもなければそれらの領域の通気性を実質的に制限するような方法で接着されることなく並置されることが望ましい。一実施形態では、障壁領域は熱的に点接着されない、さもなければ物品の通気性を破壊する手法で吸収性コア及び／又は貯蔵領域に積層される。この点で障壁領域は、主に障壁領域の周辺部で他の構成部分、吸収性物品（吸収性コア、貯蔵領域など）に取り付けられることが望ましいことがある。多くの領域は熱、圧力、超音波、接着剤、又は他の当該技術分野において既知の手段により接着され得る。
【０１０１】
障壁領域は、化学接着剤、架橋剤、液体又は湿気吸収剤、におい吸収剤、抗菌剤、着色剤、硬化剤、及びこれらの混合物のような添加物を含有してもよい。液体又は湿気吸収剤には、粘土、シリカ、タルク、珪素土、パーライト、バーミキュライト、炭素、カオリン、ミカ、硫酸バリウム、硫酸アルミニウム、炭酸ナトリウム、炭酸カルシウム、他の炭酸塩、超吸収性ポリマー、又は他の浸透性液体保持剤、及びこれらの混合物が挙げられるがこれらに限定されない。
【０１０２】
（吸収性物品の構成部分）
図１は、本発明の吸収性障壁構造体１０を含むおむつ２０の部分的に切開した上部平面図である。おむつ２０は、おむつ２０の構造をより明確に示すために一部を切り取った構造体の一部分を持つ広げた状態である。おむつ２０の衣類に面する表面は見る人から離れた向きにある。
【０１０３】
「一体型」吸収性物品とは、共に結合する別個の部分から形成され、調整された統一体を形成する吸収性物品を指し、それらは別個のホルダ及び／又はライナーのような別個の操作部分を必要としない。本明細書で使用する用語「おむつ」は、概して幼児及び失禁者が胴体下部の周りに着用する吸収性物品を指す。「一体型」吸収性物品とは、共に結合する別個の部分から形成され、調整された統一体を形成する吸収性物品を指し、それらは別個の操作部分を必要としない。「使い捨て」という用語は、一般的に洗濯することを意図しない、さもなければ吸収性物品として再現または再使用することを意図しない吸収性物品を説明するために本明細書で使用する（つまり、１回使用後に捨てることを意図し、好ましくはリサイクルするか、堆肥にするか、さもなければ環境に適した方法で捨てることを意図する）。
【０１０４】
図１に示すようにおむつ２０は、液体透過性トップシート２４；湿気管理手段２６；トップシート２４の少なくとも一部と外側カバー２２との間に配置される吸収性コア２８；吸収性コア２８と外側カバー２２との間に配置される吸収性障壁構造体１０；サイドパネル３０；弾性レッグカフ３２；弾性ウエスト構造部分３４；及び締着装置４０を備える。本発明の吸収性障壁構造体１０は、吸収性コア２８の衣類に面する表面４５上の吸収性コア２８に近接して配置される。
【０１０５】
おむつ２０は図１に示すが、前ウエスト領域３６、前ウエスト領域３６に向かい合う後ろウエスト領域３８、及び前後のウエスト領域の間に位置する股領域３７を持つ。おむつ２０の周辺部は、長手方向縁部５０がおむつ２０の長手方向中心線１００に通常平行に走り、末端部縁部５２がおむつ２０の横方向中心線１１０に通常平行な長手方向縁部５０の間を走るおむつ２０の外側縁部により画定される。
【０１０６】
おむつ２０の本体は吸収性コア２８、トップシート２４、及び必ずではないが好ましくは湿気管理手段２６を少なくとも備える。外側カバー２２は、シャーシを形成し、その上におむつ２０の他の構成成分が加えられておむつの単一構造体を形成する。
【０１０７】
図１はおむつ２０の実施形態を示し、そこではトップシート２４及び湿気管理手段２６は、概して吸収性コア２８及び吸収性障壁構造体１０より大きい長さ及び寸法を持つ。トップシート２４及び湿気管理手段２６はおむつ２０の周辺部まで延伸してもよい。他の実施形態では、吸収性障壁構造体１０は吸収性コア２８の縁部を超えておむつ２０の周辺部まで延伸してもよい。
【０１０８】
おむつ２０の構成部分は様々な周知の形体で組み立てられてもよいが、好ましいおむつの形体は、１９７５年１月１４日にブエル（Ｋｅｎｎｅｔｈ Ｂ． Ｂｕｅｌｌ）に付与された「使い捨ておむつ用収縮可能側部分」という発明の名称の米国特許第３，８６０，００３号、１９９２年９月９日にブエルに付与された米国特許第５，１５１，０９２号、１９９３年６月２２日にブエル（Ｂｕｅｌｌ）に付与された米国特許第５，２２１，２７４号、１９９６年９月１０日にロエ（Ｒｏｅ）らに付与された「多領域の構造的に弾性様フィルムウェブ延伸可能ウエスト構造部分を持つ吸収性物品」という発明の名称の米国特許第５，５５４，１４５号、１９９６年１０月２９日にブエル（Ｂｕｅｌｌ）らに付与された「使い捨てプルオンパンツ」という発明の名称の米国特許第５，５６９，２３４号、１９９６年１２月３日にニース（Ｎｅａｓｅ）らに付与された「吸収性物品用サイドパネルを製造するためのゼロスクラップ方法」という発明の名称の米国特許第５，５８０，４１１号、及び１９９９年１２月２１日にロブレス（Ｒｏｂｌｅｓ ）らに付与された「他方向延伸性サイドパネルを持つ吸収性物品」という発明の名称の米国特許第６，００４，３０６号に概して説明されているが、その各々を参考として引用し本明細書に組み込む。
【０１０９】
（トップシート又は体側ライナー）
トップシートは、着用者の皮膚に対して、順応性があり、柔らかい感触で、刺激がないものである。トップシート材料は一又は二方向に弾性的で拡張可能である。さらにトップシートは流体透過性であり、流体類（例：尿、月経、他の体の流体類）が容易にその厚さを通過することを可能にする。好適なトップシートは、織布及び不織布材、孔あき又は油圧成形熱可塑性フィルム、多孔質発泡体、網状発泡体、網状熱可塑性フィルム及び熱可塑性スクリムのような多種多様の材料から製造され得る。適切な織布及び不織布材は、木材又は木綿繊維のような天然繊維、ポリエステル、ポリプロピレン、若しくはポリエチレン繊維のような合成繊維、又はこれらの組み合わせを含んでもよい。
【０１１０】
本発明での使用に好ましいトップシートは、嵩高不織布トップシート及び孔あきフィルムトップシートから選択される。孔あきフィルムトップシートは、一般的に排泄物を通過させるが、吸収せず、流体類が戻って着用者の皮膚を再び濡らす傾向を低減する。好適な孔あきフィルムは、米国特許第５，６２８，０９７号、米国特許第５，９１６，６６１号、欧州特許第１，０５１，９５８号、欧州特許第１，０７６，５３９号に記載されるものを含むが、各々の明細書を参考として引用し本明細書に組み込む。
【０１１１】
参考として引用し本明細書に組み込む欧州特許第７７４，２４２号（パルンボ（Ｐａｌｕｍｂｏ））に記載されるような不織布材は、概して高い気体透過性を表し、従って空気流への著しい抵抗性を表さない。
【０１１２】
さらに、その上に固体排泄物を置くための好適なトップシート材料は、孔を持つ不織布を含んでもよく、それは少なくとも物品の糞便付着領域と並ぶ部分にある。好適な孔あき不織布は、欧州特許第７１４，２７２号又は欧州特許第７０２，５４３号により詳細に記載されているが、それら両方を参考として引用して本明細書に組み込む。糞便取り扱い物品の他の実施形態では、このようなトップシートは、例えば、そのようなトップシートの下に敷いて糞便取り扱い部材と組み合わせることができるが、これらの用途においてさらに説明される。
【０１１３】
トップシートを形成する材料は、トップシートを通過する流体輸送を容易にするために親水性であってもよい。１９９１年１１月１９日に出願された欧州特許出願第１６６，０５６号及び米国特許出願第０７／７９４，７４５号に開示されるように、界面活性剤を高分子材料に組み入れてトップシートの親水性を改善してもよく、その両方を参考として引用し本明細書に組み込む。あるいは、参考として引用し本明細書に組み込む米国特許第４，９５０，２４５号に開示されるように、トップシートを界面活性剤で処理して身体面表面を親水性にしてもよい。
【０１１４】
（吸収性コア）
吸収性コアは次の構成部分、（ａ）任意選択的に第一流体分配層、（ｂ）任意選択的に第二流体分配層、（ｃ）流体貯蔵層、（ｄ）繊維性「ダスティング」層のような他の任意の構成成分を含んでもよい。
【０１１５】
任意の第一流体分配層は一般的にトップシートの下に配置され、トップシートと流体連通する。トップシートは獲得した身体流体類を第一分配層まで、最後は貯蔵層まで移す。第一分配層を通過するこの流体の移動は厚さにおいてのみならず、吸収性コアの長さ及び幅の方向に沿っても発生する。任意の第二流体分配層は一般的に第一流体分配層の下に配置され、そこと流体連通する。第二流体分配層は、第一分配層からの流体を容易に獲得してそれを下にある貯蔵層まで迅速に移す。故に下にある貯蔵層の流体容量は、特に排出物の噴出が発生する時、充分に利用されてもよい。
【０１１６】
流体貯蔵層は、一般的に「ヒドロゲル」、「超吸収体」、「ヒドロコロイド」材料と通常呼ばれる吸収性ゲル化材料を含む吸収性材料を含む。吸収性ゲル化材料は、体の流体類のような水性流体類との接触でそのような流体類を吸収し、ヒドロゲルを形成する材料である。これらの吸収性ゲル化材料は、一般的に大量の水性の体の流体類を吸収することができ、さらにそのような吸収した流体類を適度な圧力下で保持することができる。これらの吸収性ゲル化材料は、一般的に別個の非繊維性粒子の形状である。繊維、発泡体、シート、ストリップ、又は他の巨大構造体のような他の形状も本明細書での使用に適切である。連続気泡発泡体の形状の好適な吸収性ゲル化材料は、米国特許第３，５６３，２４３号（リンドクイスト（Ｌｉｎｄｑｕｉｓｔ））、米国特許第４，５５４，２９７号（ダビ（Ｄａｂｉ））、米国特許第４，７４０，５２０号（ガービー（Ｇａｒｖｅｙ））、米国特許第５，２６０，３４５号（デスマライス（ＤｅｓＭａｒａｉｓ）ら）に開示されるものを含んでもよいが、これら全てを参考として引用し本明細書に組み込む。これらの発泡体の改善は、国際公開第９６／２１６７９号、国際公開第９６／２１６８０号、国際公開第９６／２１６８１号、国際公開第９６／２１６８２号、国際公開第９７／０７８３２号、及び国際公開第９８／０００８５号に見出すことができるが、それら全てを参考として引用し本明細書に組み込む。
【０１１７】
本明細書での使用に適切な吸収性ゲル化材料は、実質的に非水溶性、僅かに架橋した、部分的に中和した高分子ゲル化材料を含んでもよい。この材料は水に接触してヒドロゲルを形成する。好適な吸収性ゲル化材料は、米国特許第４，６５４，０３９号、米国特許第５，５６２，６４６号、米国特許第５，５９９，３３５号、米国特許第５，６６９，８９４号に開示されるものを含み、それらの各々を参考として引用し本明細書に組み込む。
【０１１８】
超吸収性材料は、参考として引用し本明細書に組み込む米国特許第５，５９９，３３５号の開示により評価される時、好ましくは３０＊１０−７ｃｍ３秒／ｇより高い高塩水流伝導性（ＳＦＣ）を表すならば、本発明による物質において使用されるのに特に適することが見出した。
【０１１９】
そのような材料は毛羽パルプと均一に混合して配置することができるか、又は特にそれらがエアレイド又は不織布材である場合、ティッシュのような多孔質材料の適切な開放層と透過性層との間で層をなし得る。
【０１２０】
特に適切な材料は、超吸収体／毛羽混合物５０重量％、好ましくは８０重量％、より好ましくは９０重量％より高い超吸収体の濃度で従来の毛羽パルプと均一な混合で配置される時、上記で引用した米国特許第５，５９９，３３５号に記載されるような超吸収性材料である。適切な混合物は、０．１ｇ／ｃｍ３〜０．３ｃｍ３、好ましくは０．１５ｃｍ３〜０．２ｃｍ３の密度をさらに表し得る。
【０１２１】
特定の実施形態では、そのような混合物は、特に乾燥状態で混合物の一体性を増す手段を含むことができる。故に少量の接着剤又は熱接着可能な合成繊維のような他の結合剤を混合物に加えてもよい。
【０１２２】
コアの液体貯蔵要素に加えて、コアは流体の獲得又は分配を増すなどのために他の液体取り扱い部材を含んでもよい。
【０１２３】
流体貯蔵層は吸収性ゲル化材料のみを含んでもよいし、又は適切な支持体に均一若しくは不均一に分散されてもよいし、又は吸収性支持材料のみを含んでもよい。貯蔵層は、流体を吸収して保持し、よってトップシートを通過する再湿潤を低減するパーライト、珪藻土、バーミキュライトなどのような充填材料も含んでもよい。
【０１２４】
好適な支持材料は、毛羽、ティッシュ、又は紙の形状のセルロース繊維を含む。改質したセルロース繊維（例：硬化した、化学処理した、架橋した）も又使用してもよい。合成繊維も使用してもよい。適切な合成繊維はセルロースアセテート、ポリビニルフッ化物、塩化ポリビニリデン、アクリル類（オーロン（Ｏｒｌｏｎ）（登録商標）など）、ポリビニルアセテート、非水溶性ポリビニルアルコール、ポリエチレン、ポリプロピレン、ポリアミド類（ナイロン（Ｎｙｌｏｎ）（登録商標）など）、ポリエステル類、その２又は３成分繊維、及びこれらの物質の混合物から作ってもよい。繊維の表面は親水性であるか、又は親水性であるように処理されたものが好ましい。
【０１２５】
一般的に、貯蔵層は支持材料の中に分散する約１５〜１００重量％の吸収性ゲル化材料を含む。好ましくは、貯蔵層は約３０〜約９５重量％、より好ましくは約６０〜約９０重量％の吸収性ゲル化材料を含む。支持材料は、一般的に約０〜約８５重量％、好ましくは約５〜約７０重量％、より好ましくは約１０〜約４０重量％の貯蔵層を含む。
【０１２６】
吸収性コアに含むための任意の構成部分は、貯蔵層に近接し、一般的にはその下に配置する繊維層である。この下に配置する繊維性層は、一般的に「ダスティング」層と呼ばれ、それは、この層が吸収性コアの製造中に貯蔵層内に吸収性ゲル化材料を配置するための基材を提供するためである。さらに「ダスティング」層は、吸収性コアの長さに沿って流体を急速に逃がすなどの、ある追加的な流体取り扱い能力を提供する。
【０１２７】
吸収性コアは任意の他の構成部分を含んでもよい。例えば、補強スクリムは、吸収性コアの各領域内に配置してもよいし、又は各領域間に配置してもよい。任意選択的に、におい制御剤は吸収性コアに含んでもよい。適切なにおい制御剤は、活性炭、ゼオライト、粘土、シリカ、及びこれらの混合物を含む。吸収性コアの形体及び構成は変化してもよい（例：吸収性コアは様々なキャリバーゾーン、親水剤、孔径勾配、超吸収性勾配、若しくはより低い平均密度、及びより低い平均坪量獲得領域を有していてもよいし、又は一つ以上の領域若しくは構造体を含んでもよい。）しかし、吸収性コアの全吸収能力は、設計負荷及びおむつの使用目的に適合する必要がある。さらに、吸収性コアの寸法及び吸収能力は変化させて、幼児から成人に及ぶ着用者に適応してもよい。適切な吸収性コアは欧州特許第１，０５１，９５８号、欧州特許第７９７，９６８号、及び欧州特許第７７４，２４２号に開示されるものを含み、これらの各々を参考として引用し本明細書に組み込む。
【０１２８】
（外側カバー）
本明細書で使用する「外側カバー」という用語は、吸収性物品の衣類に面する表面に配置される構造的要素を意味する。外側カバーは、一般的に、その上におむつの他の構成成分が加えられるシャーシを形成する。しかし、外側カバーは単に吸収性物品の衣類側のコーティング層であってもよい。
【０１２９】
外側カバーに好適な材料は、空気又は蒸気は流通させるが（すなわち蒸気透過性）、液体類に関する障壁機能を提供する必要がある（すなわち液体不透過性）。外側カバーは、吸収性物品を通過する気体又は蒸気の輸送に対する速度制限要素であってはならない。好ましくは、外側カバーは相対的に開放的で、対流的空気又は気体透過性を可能にする構造を有する。好適な外側カバーは、一般的に、少なくとも約５００ｇ／２４時間／ｍ２、より好ましくは少なくとも約１５００ｇ／２４時間／ｍ２、最も好ましくは少なくとも約３０００ｇ／２４時間／ｍ２の蒸気透過速度（ＭＶＴＲ）を持つ。さらに、外側カバ−は材料特性により、又は表面に織り目をつける、エンボス加工する、若しくはその両方によるのいずれかにより皮膚への柔軟な快適さを提供する。
【０１３０】
外側カバーは均一若しくは多くの成分材料からなる単一層であってもよいし、又は複数の材料の様々な層からなる複合物であってもよい。本明細書での使用に好適な外側カバーは、孔あきフィルム（例：複数の成形した開口部又は折り曲げた毛管を持つ）、ニットウェブ、多孔質の織布若しくは不織布ウェブ、発泡体、又はこれらの組み合わせ若しくは積層体のような多孔質材を含む。一実施形態では、外側カバーは、不織布ウェブ、又はスパンボンド／メルトブロウン（ＳＢ）不織布、スパンボンド／メルトブロウン／スパンボンド（ＳＢＳ）不織布のような多層不織布を含む。
【０１３１】
外側カバー又はそのいずれかの部分は、一つ以上の方向に弾性的延伸性があってもよい。一実施形態では、外側カバーは構造弾性様フィルム（ＳＥＬＦ）ウェブを包含してもよい。ＳＥＬＦウェブは、追加の弾性材料の使用なしに伸長の方向に弾性様挙動を表す延伸性物質であり、１９９６年５月２１日にチャペル（Ｃｈａｐｐｅｌｌ）らに付与された「弾性様挙動を表すウェブ物質」という発明の名称の米国特許第５，５１８，８０１号に、より詳細に記載されており、これを参考として引用し本明細書に組み込む。代替実施形態では、外側カバ−はエラストマーの構成成分（例：フィルム、発泡体、ストランド、又はこれらの組み合せ）を不織布又は合成フィルムと組み合わせてもよい。
【０１３２】
他の実施形態では、外側カバーは液体不透過性の必要水準を提供するために構成される不織布ウェブであってもよい。例えば、スパンボンド又はメルトブロウンポリマー繊維の不織布ウェブは、少なくとも部分的に疎水性のコーティングで処理されてもよい。過フッ化炭化水素を使用する代表例は、１９９９年３月２日にティモンズ（Ｔｉｍｍｏｎｓ）らに付与された米国特許第５，８７６，７５３号、１９９９年３月３０日にグリーソン（Ｇｌｅａｓｏｎ）らに付与された米国特許第５，８８８，５９１号、２０００年４月４日にグリーソン（Ｇｌｅａｓｏｎ）らに付与された米国特許第６，０４５，８７７号、１９９９年３月７日にディアゴスチノ（Ｄ’Ａｇｏｓｔｉｎｏ）らにより出願された米国特許出願第９９／２０５０４号に開示されるが、これらの明細書を参考として引用し本明細書に組み込む。
【０１３３】
任意選択的に、外側カバー材料は、１９９９年９月２１日にマッコーマック（ＭｃＣｏｒｍａｃｋ）らに付与された米国特許第５，９５５，１８７号に記載する吸収性及び膨張性物質、又は１９９７年１２月１５日にコーザニー（Ｃｏｒｚａｎｉ）らにより出願された米国特許出願第９７／２２６０４号に記載される吸収性及び収縮性物質、又はドーソン（Ｄａｗｓｏｎ）らによる国際公開第００／６８００３号に記載される吸収性及び特異なひずみ可能な物質を含んでもよく、これらの明細書を参考として引用し本明細書に組み込む。
【０１３４】
吸収性物品は、本発明の吸収性障壁構造体により少なくとも部分的に吸収性コアから分離する外側カバーを含んでもよいし、又は当該技術分野において周知のもののような取り付け手段により吸収性障壁構造体及び／又は吸収性コアに好ましくは接合されてもよい。本明細書で使用する「接合される」という用語は、ある要素を他の要素に直接固着することによりある要素が他の要素に直接固定される形体、及びある要素を中間部材に固着し、その部材を次に他の要素に固着することによりある要素が他の要素に間接的に固定される形体を包含する。
【０１３５】
外側カバーは、１９８６年３月４日にミネトラ（Ｍｉｎｅｔｏｌａ）らに付与された米国特許第４，５７３，９８６号、１９７５年１０月７日にスプラーグ（Ｓｐｒａｇｕｅ， Ｊｒ．）に付与された米国特許第３，９１１，１７３号、１９７８年１１月２２日にジーカー（Ｚｉｅｃｋｅｒ）らに付与された米国特許第４，７８５，９９６号、及び１９８９年６月２７日にウェレ二クス（Ｗｅｒｅｎｉｃｚ）に付与された米国特許第４，８４２，６６６号に開示されるように、接着剤の単一連続層、接着剤フィラメントの開放網模様、又は接着剤の別個のライン、螺旋若しくは点の配列により、吸収性障壁構造体及び／又は吸収性コアに固定されてもよく、各々の明細書を参考として引用して本明細書に組み込む。有用性が認められている接着剤は、Ｈ．Ｂ．フラー社（Ｈ．Ｂ．Ｆｕｌｌｅｒ Ｃｏｍｐａｎｙ）（ミネソタ州セントポール（Ｓｔ．Ｐａｕｌ））が製造し、ＨＬ−１２５８として販売している。あるいは、取り付け手段には、熱ボンド、圧力ボンド、超音波ボンド、動的機械的ボンド、又は当該技術分野において周知の他のいずれかの適切な接着手段若しくはこれら取り付け手段の組合せを含んでもよい。
【０１３６】
外側カバー材料は、吸収性物品の対流的空気透過性を著しく下げてはならない。さらに重要なことに、吸収性障壁構造体と外側カバーの組み合わせによって（今後「組み合わせた構造」又は「組み合わせ」と呼ぶ）、吸収性、障壁特性、及び対流的空気透過性を含むがこれらに限定されない特性の所望の釣り合いが提供される。
【０１３７】
本発明の組み合わせた構造体は組み立てられて、少なくとも約１０ダルシー／ｍｍ、好ましくは少なくとも約２０ダ−シー／ｍｍ、より好ましくは少なくとも約３０ダルシー／ｍｍ、最も好ましくは少なくとも約５０ダ−シー／ｍｍの対流的空気透過性を持ってもよい。対流的空気透過性は、吸収性物品の内側から蒸気を除去するのに特に有効であり、皮膚のすぐ近くの局部的環境の湿度を下げ、それが皮膚の炎症の発生を低減して皮膚の健康を促進する。
【０１３８】
さらに、本発明の組み合わせた構造体は、好ましくは約１０ｇ／ｍ２以下、より好ましくは約８ｇ／ｍ２以下、最も好ましくは約５ｇ／ｍ２以下の動的液体衝撃値（試験方法Ｃにより測定する時）を持つ。
【０１３９】
さらに、組み合わせた構造体は、少なくとも約２０ミリバール、好ましくは少なくとも３５ミリバール、より好ましくは少なくとも約５０ミリバール、最も好ましくは少なくとも約７５ミリバールの水頭値を表す必要がある。
【０１４０】
好ましい実施形態では、本発明の組み合わせた構造体は、吸収性障壁構造体のそれに少なくとも等しい所望の漏れ防御性又は障壁特性を表す。
【０１４１】
（湿気管理手段）
任意選択的に、図３に示すように、湿気管理手段２６は本発明の吸収性物品に含まれてもよい。湿気管理手段２６は更なる漏れ防御性を提供してもよい。好適な湿気管理手段材料は、蒸気がおむつ２０から逃げることを可能にする一方、排出物が湿気管理手段２６を通過するのを防ぐ通気性材料である。代表的な材料は、孔あきフィルム、好ましくは孔のあるモノリシック又は微小多孔性フィルム、改質した（孔の構造及びに分配に関して）不織布又はフィルム／不織布積層体のような複合材料を含んでもよい。
【０１４２】
好適な孔あきフィルムは、一般的に少なくとも約１％、好ましくは少なくとも約５％、より好ましくは少なくとも約１０％の開放表面積を持つ。他の実施形態では、充分な量の相対的に大きい孔が存在するならば、開放表面積は０．１％以上であってもよい。さらに、好適な孔あきフィルムは、２０％未満の開放表面積を有する必要があり、その結果物品の漏れ防御特性に実質的な効果を持つ。孔あきフィルムは真空に形成されてもよいし、又はハイドロフォーミングされて、マクロ孔及び／又は微小孔を提供してもよい。適切な孔あきフィルムのより詳細な説明は、米国特許第４，６２９，６４３号、米国特許第４，６０９，５１８号、米国特許第４，６９５，４２２号、米国特許第４，３４２，３１４号、及び米国特許第４，４６３，０４５号に見出すことができ、各々の明細書を参考として引用し本明細書に組み込む。
【０１４３】
他の実施形態では、湿気管理手段は異なる通気性及び／又は液体透過性の領域を含んでもよい。例えば、湿気管理手段は、吸収性コアと一致しない領域において通気性及び／又は液体透過性がより高くてもよい。本明細書で使用する「通気性」という用語は、材料を通過する水蒸気の拡散的輸送を指す。湿気管理手段は一つ以上の層から組み立てられてもよく、液体不透過性である少なくとも一つの層を好ましくは含み、液体不透層は好ましくは吸収性コアに近接して位置し、吸収性コアと少なくとも同じ広さの面積を好ましくは被覆する。
【０１４４】
さらに、吸収性物品の外部表面（すなわち、衣類側）上の湿気の凝縮は接触に対して湿気を導き、それが着用者の快適さを低減し、しばしば物品の性能の問題として知覚される。本発明の吸収性物品を通過する蒸気の対流的輸送は非常に有効で、その結果物品の外部表面上の湿気の凝縮及び知覚される湿気問題をもたらす可能性がある。
【０１４５】
故に相対的に通気性の低い湿気管理手段を本発明の物品に組み込むことが有益であることがある。適切な低通気性湿気管理手段は、約４５００ｇ／ｍ２／２４時間以下、好ましくは約３５００ｇ／ｍ２／２４時間以下、より好ましくは約３０００ｇ／ｍ２／２４時間以下、最も好ましくは約２５００ｇ／ｍ２／２４時間以下のＭＶＴＲを有する必要がある。
【０１４６】
湿気管理手段は、外側カバーと本発明の吸収性障壁構造体の間に配置されてもよい。あるいは、湿気管理手段は、吸収層と障壁層の一方又は両方の間の吸収性障壁構造体内に配置してもよい。
【０１４７】
（他の構成部分）
さらに、おむつは図３に表されるように、着用者のウエストあたりでおむつを固定するために使用される一対のファスナ４０をさらに備えてもよい。適切なファスナには、フックアンドループ型ファスナ、接着テープファスナ、ボタン、スナップ、マッシュルームアンドループファスナなどが挙げられる。本発明のおむつは、おむつを着用者に固定するのを援助する弾性化したレッグバンドも備え、おむつからの漏れの低減を援助してもよい。同様に、おむつの中央部分に沿って実質的に直立する垂直な配置を維持し、排泄物の横方向の流れに対する追加的障壁として働くように形成される、一対の弾性化した長手方向に延伸する閉じ込めフラップを備えることも既知である。
【０１４８】
着用者の皮膚に近接するおむつの部分上の流体類の溜りを防ぐのを援助するために、トップシートと吸収性コアとの間に配置されるサージ管理層を含むことも一般的である。
【０１４９】
本発明の物品は、排泄物を受け、封じ込めるためのポケット、排泄物用の空所を提供するスペーサ、物品における排泄物の動きを制限するための障壁、おむつ２０に堆積する排泄物を受け入れて封じ込める区画又は空所などの排泄物管理機構部分、及びこれらの組み合わせも含んでもよい。
【０１５０】
任意選択的に、本発明の吸収性物品は、好ましくは物品の皮膚接触面上の皮膚ケア組成物を含んでもよい。本明細書で有用な皮膚ケア組成物は、体の排出物、湿気、刺激物などに常習的若しくは急にさらされる吸収性物品下の皮膚、又は皮膚の皮膚状態を維持及び／又は改善することに向けられる。皮膚ケア組成物は保護的及び好ましくは非閉鎖性機能（例：相対的に液体不透過性であるが蒸気透過性である障壁）を提供し、皮膚の過水和及び体の排出物（例：尿、糞便、月経の流体類）に含まれる物質に皮膚がさらされるのを回避するのが好ましい。皮膚ケア組成物はまさつ最小化機能を提供し、吸収性物品が着用者の皮膚に接触する領域での皮膚の炎症を低減することも又好ましい。さらに皮膚ケア組成物は皮膚ケア成分を含有してもよく、その成分は過水和の低減、赤みの低減、皮膚の調湿、及び体の排出物中の皮膚の刺激物の除去又は低減のような皮膚ケアの長所を直接的に又は間接的に与える。皮膚ケア組成物は皮膚の荒れ、ざらざら、皺のある外観又はかゆみから皮膚を保護又は改善する皮膚軟化剤を含有することも好ましい。皮膚ケア組成物は、アロエベラ、カモミールのような皮膚鎮静剤を含有してもよい。
【０１５１】
本発明での使用に好適な皮膚ケア組成物は、各々１９９７年９月１０日に出願された同時係属出願の米国特許出願第０８／９２６，５３２号及び第０８／９２６，５３３号、１９９８年３月１２日に各々出願された米国特許出願第０９／０４１，５０９号、第０９／０４１，２３２号、第０９／０４１，２６６号、２０００年５月２日出願された米国特許出願第０９／５６３，６３８号、１９９７年３月４日に付与された米国特許第５，６０７，７６０号、１９９９年１２月１７日に出願された米国特許出願第０９／４６６，３４３号、１９９７年３月１１日に付与された米国特許第５，６０９，５８７号、１９９７年６月３日に付与された米国特許第５，６３５，１９１号、１９９７年７月１日に付与された米国特許第５，６４３，５８８号、２０００年１１月２８日に付与された米国特許第６，１５３，２０９号に記載されているが、これらの明細書を参考として引用し本明細書に組み込む。
【０１５２】
（吸収性障壁構造体の作成）
一実施形態では、吸収性障壁構造体を形成する不織布ウェブ及びセルロースウェブは、アトフィンドレ−（Ａｔｏ−Ｆｉｎｄｌｅｙ）接着剤Ｈ２０３１Ｆを使用して接着剤接着される。不織布ウェブは供給ロールから巻き出されてスプレーステーションまで進み、接着剤がその融解状態まで予熱されてウェブ基材にスプレーされ（ダイナテック（Ｄｙｎａｔｅｃ）（登録商標）スプレーヘッドを用いて）、その後不織布ウェブはセルロースウェブと組み合わされて吸収性障壁構造体を形成する。接着剤は、進行するウェブの長手方向に沿う三つの連続するストリップを形成する。
【０１５３】
ストリップは実質的に平行である。各ストリップは幅２２ｍｍであり、外側ストリップはウェブの周辺部から約４ｍｍのところにある。
【０１５４】
他の実施形態では、第一不織布ウェブ及びセルロースウェブは、上記の方法により接着剤接合されてもよい。第二不織布ウェブは供給ロールから巻き出され、接着剤でスプレーコーティングされ、その後セルロースウェブの自由面に接合される。他の三層吸収性障壁構造体では、二つの不織布ウェブは別個の供給ロールから巻き出されて接着剤でスプレーコーティングされ、その後セルロースウェブの向かい合う面に同時に接合される。
【０１５５】
吸収性障壁構造体は、周知の組立工程に従って、図１に示されるおむつのような一般的構造を持つ使い捨ておむつに組み込まれてもよい。一般的に吸収性障壁構造体は吸収性コアと外側カバーの間に配置される。二層構造では、障壁層は吸収性コアの衣類に面する側に近接して配置され、吸収層は外側カバーに近接して配置される。三層構造では、第一障壁層が吸収性コアの衣類に面する側に近接して配置され、第二障壁層は外側カバーに近接して配置される。他の周知の構成部分は、本発明の主旨を逸脱しない範囲でおむつ内に組み込まれてもよい。さらに、本発明の吸収性物品に関係するこれらの周知の構成成分を使用する手法及び方法も当業者により同様に容易に高く評価されるであろう。
【０１５６】
（試験方法）
Ａ．空気透過率
空気透過率は、一定の圧力及び温度で標準量の空気が試料を通過する時間を測定することにより決定する。この試験は、不織布、孔あきフィルムなどのような気体に対して相対的に高い透過性を持つ物質に特に適している。
【０１５７】
器械はテクステスト（ＴｅｘＴｅｓｔ）ＦＸ３３００を使用する。試験方法はＡＳＴＭＤ７３７に従う。試験は、一般的に約２２±２℃及び約３５％±１５％の相対的湿度の実験環境で行われる。試料を少なくとも約２時間調湿する必要がある。試験圧は１２５パスカル、試験面積は３８ｃｍ２である。この試験では、器具が試料を横切る一定の異なる圧力を創り、その圧力が空気を試料まで引き込む。試料への空気流の速度は、フィート３／分／フィート２で測定され、ダルシーの法則により性能（ダルシー／ｍｍで）に変換される。
【０１５８】
Ｋ／ｄ（ダルシー／ｍｍ）＝（Ｖ＊μ）／（ｔ＊Ａ＊Δｐ）
式中、ｋは試料の単位面積当たりの透過性であり、Ｖ／ｔはｃｍ３／秒での体積測定の流量であり、μは空気の粘度（１．８６＊１０−５Ｐａ秒）であり、ｄはｍｍでの試験物質の厚さであり、Ａはｃｍ２での試料の横断面積であり、Δｐはパスカル又はＰａでの圧力差であり、１ダルシー＝９．８６９＊１０−９ｃｍ２である。
【０１５９】
各試料について三回繰り返し、平均した結果を記録する。
【０１６０】
Ｂ．静水頭部（水頭）圧力試験
この試験により決定される特性は、材料の液体障壁特性（又は液体不透過性）の程度である。特に、この試験は水の透過の制御水準が発生する時、材料が支持する静水圧力を測定する。
【０１６１】
上昇水柱テスタ、テクステスト（ＴｅｘＴｅｓｔ）静水頭部テスタＦＸ３０００（アドバンストテスティングインスツルメント社（Ａｄｖａｎｃｅｄ Ｔｅｓｔｉｎｇ Ｉｎｓｔｒｕｍｅｎｔｓ， Ｃｏｒｐ．）（サウスカロライナ州スパルタンブルグ（Ｓｐａｒｔａｎｂｕｒｇ））から入手可能）を使用する。試験方法はエダナ（Ｅｄａｎａ）１２０．１−１８に従う。この試験について、圧力は画定した試料部分に適用され、水が試料を通過するまで徐々に増す。
【０１６２】
試験は、一般的に約７３°Ｆ±２．０°Ｆ（２２．８℃±０．６℃）及び相対的湿度約５０±２％の実験環境で行われる。試料は、試験中の側部漏れを防ぐために、適切なガスケット材料（Ｏ環型）を用いて、柱固定具の上部上でクランプ締めされる。障壁材の層と貯蔵材の層を持つ吸収性障壁構造体が試験される試料である時、試験中その試料は障壁材の層が水柱に面する。試料に接触する水の面積は水柱の横断面積に等しく、それは２８ｃｍ２に等しい。
【０１６３】
水は３ミリバール／分の速度で水柱に注入される。故に試料には、一表面上に着実に増す水圧がかけられる。試料の他の表面の三箇所に水の透過が現れる時、第三の透過が発生する圧力が記録される。水が即座に試料を通過する場合（すなわち試料が抵抗性を示さない時）、ゼロが記録される。各物質について三つの試料が試験され、結果が平均される。
【０１６４】
Ｃ．動的液体衝撃試験
この方法により決定される特性は、突然の衝撃下の流体抵抗能力に関連し、本発明の吸収性構造体により提供される漏れ防御性に関する。この試験では、吸収性構造体の試料は充填された吸収性コアの類似物に近接して配置され、その組み合わせが衝撃力を受ける。この方法により決定される特性は、着用者（特に乳児）が立っている姿勢から倒れて充填されたおむつに衝撃力が適用される実際の使用状態に関連している。
【０１６５】
動的液体衝撃試験は図１に示される装置９１００で測定される。この試験によれば、吸収性コア類似物９１０４は、エネルギー吸収性衝撃パッド９１０３の上部に直接配置される。吸収コア類似物は、ＶＷＲサイエンティフィック社（ＶＷＲ Ｓｃｉｅｎｔｉｆｉｃ）（オハイオ州クレーブランド（Ｃｌｅｖｅｌａｎｄ））より頒布され、ファットマン実験部（ＷｈａｔｍａｎＬａｂｏｒａｔｏｒｙ Ｄｉｖｉｓｉｏｎ）から入手可能なＮｏ．４フィルターペーパーの四層を含む。吸収性コア類似物には擬造尿２グラムを充填する。擬造尿は、０．９重量％塩性水溶液であり、慣習的に７２．５ｍＮ／ｍと決定されるような表面エネルギー値を表す。
【０１６６】
エネルギー吸収性衝撃パッド９１０３は、カーボンブラック充填架橋ゴムフォームである。衝撃パッド９１０３は、１２．７ｃｍｘ１２．７ｃｍ（５インチｘ５インチ）であり、０．１１３２ｇ／ｃｍ３の密度及び厚さ０．７９ｃｍ（０．３１２５インチ）を持つ。衝撃パッド９１０３は、ＡＳＴＭ２２４０−９１によりデュロメーター値Ａ／３０／１５を有する。
【０１６７】
本発明の吸収性構造体の試料９１０５は、層をなす関係で配置される障壁領域及び貯蔵領域を含み、吸収性コア類似物９１０４の上に配置され、障壁層は下を向く（すなわち障壁層は吸収性コア類似物の上に直接配置される）。試料／コア類似物の集合体はパッド９１０３の中央に配置される。
【０１６８】
ほぼ０．０００１グラムの重量の吸収材料９１０２は試験される試料９１０５の上部に配置される。吸収材料９１０２はホワットマン実験部（ＷｈａｔｍａｎＬａｂｏｒａｔｏｒｙ Ｄｉｖｉｓｉｏｎ）から入手可能なＮｏ．４フィルターペーパーを含む。吸収材料９１０２は試験試料９１０５を通過する擬造尿を吸収及び保持可能である必要がある。吸収性コア類似物９１０４及び試料９１０５は、表面９１１０の衝撃面積よりやや広い面積を持つ必要がある。
【０１６９】
衝撃アーム９１０８は所望の衝撃角度（約３０°）まで挙げられて所望の衝撃エネルギーを提供する。衝撃アーム９１０８は降ろされて衝撃後２分間試料の上に静止している。その後アームは挙げられ、濾過ペーパーが取り除かれてデジタル測りの上に載せられる。湿潤濾過ペーパーの質量はその後３分符号で記録される。液体衝撃伝達（ＬＩＴ）値が計算され、次の式を使用してｇ／ｍ２で表される：
ＬＩＴ＝［湿潤濾過ペーパーの質量（グラム）−乾燥濾過ペーパーの質量（グラム）］／［衝撃面積（ｍ２）］
ｍ２で表される衝撃面積は、吸収性コア類似物９１０４の面積である。衝撃面積は０．００３８４８ｍ２である。各材料について三つの試料を試験し、平均の結果を記録する。
【０１７０】
Ｄ．静的液体伝達試験
この試験により決定される特性は、衝撃及び継続する圧力状態下で本発明の吸収性障壁構造体により供給される流体保持能力（又は漏れ防御性）に関連する。この試験により決定される特性は、着用者が立っている姿勢から第二の姿勢（例：座っている）まで突然動き、長時間第二の姿勢を維持する実際の使用状態に関連する。
【０１７１】
装置及び試料装備は、この試験では衝撃アーム９１０８が降ろされて試料上で衝撃後制御される時間の間静止することを除いて、上記の動的液体衝撃試験のそれと同じである。アーム９１０８はその後挙げられ、濾過ペーパー９１０２が取り除かれて計量され、重量の変化が上記のように記録される。静止状態での保持時間は２、５、８、１５、３０、及び６０分である。
【０１７２】
Ｅ．蒸気透過速度
蒸気透過速度（ＭＶＴＲ）は、「コップ」状容器の中で塩化カルシウムにより吸収される湿気の量を決定し、その容器は試験試料により覆われ、そこでは湿気源は試験試料により塩化カルシウムから分離する、制御される温度／湿度環境（４０±３℃／７５±３％相対的湿度）である。この方法は薄いフィルム、多層積層体などに適用可能である。
【０１７３】
コップを保持する試料は、内径３０ｍｍ及び底から上部フランジまでの内側の高さ４９ｍｍのシリンダである。円形開口部を持ちシリンダ開口部に調和するフランジは螺子で固定することができ、コップの内径に調和する開口部を持つシリコーンゴム密閉環は上部フランジとシリンダとの間に適合する。試験試料はシリンダ開口部を覆うように配置される。試料はシリコーンゴム密閉とシリンダの上部フランジの間にきちんと固定され、湿気輸送への障壁として作用する。
【０１７４】
装置及び試料は、試験前に制御される環境の温度で安定している必要がある。
【０１７５】
吸収性乾燥材は、製品名０３０−００５２５でワコピュアケミカルインダストリー社（Ｗａｋｏ Ｐｕｒｅ Ｃｈｅｍｉｃａｌ Ｉｎｄｕｓｔｒｉｅｓ Ｌｔｄ．）（ヴアージニア州Ｒｉｃｈｍｏｎｄ）から購入可能であるようなＣａＣｌ２である。密閉された瓶に入っている場合、直接使用可能である。塊又は過剰な量の微粒粉が存在する場合は、ふるいにかけて取り除くこともできる。２００℃で約４時間乾燥させてもよい。
【０１７６】
ＣａＣｌ２は計量して（１５．０±０．０２ｇ）コップに入れ、軽くたたいて表面を均し、その結果表面はコップの上部から約１ｃｍのところにある。
【０１７７】
試料は約３．２ｃｍ×６．２５ｃｍに切断し、平らに置き、開口部の上の封と重ね、封及び上部フランジは螺子できつくなりすぎないように固着される。コップ集合体の全重量は小数点第４位まで正確に記録され、この集合体は一定の温度／湿度部屋に配置される。
【０１７８】
試験湿度に５時間さらされた後（部屋を開けることなく）、試料は取り出され、すぐにサランラップのような非蒸気透過性プラスチックフィルムでしっかりと覆われる。温度の安定のために約３０分落ち着かせた後、プラスチックフィルムを取り除き集合体を再計量する。
【０１７９】
その後、３ｃｍの円形の開口部を通過することによる５時間にわたる湿度の増加を決定し、その結果を「ｇ／ｍ２／２４時間」単位に変換することによりＭＶＴＲ値は計算される。各試料について、３回繰り返し、得られた値を平均し、結果を四捨五入しておよそ１００の値にする。
【０１８０】
Ｆ．圧縮後空気透過性
ある材料、特に相対的に可撓性又は開放構造を持つものが圧縮又は継続する圧力を受ける時、その材料は構造的変化を受けることがある。適用された力が取り除かれた後、その材料は完全に最初の状態に戻らないことがある。この残りの構造の変化はしばしば空気透過性などの特性に変化をもたらす。この試験方法は、予め定められた時間圧縮又は継続する圧力を受けた後の試料材料の弾性の測定である。
【０１８１】
本発明の吸収性障壁構造体は、おむつなどの吸収性物品に組み込まれ、その物品はしばしば非常に圧縮した状態で包装され、そのような状態で長時間保管される。さらに吸収性物品が着用されている間、着用者は物品に突然の衝撃力を与え（例：着用者は立っている姿勢から座る姿勢に突然動く）、その後継続する圧力（例：着用者は座っている姿勢を維持する）を与えてもよい。ある物品又は構造体は、そのような状態の下では変化を受けやすく、圧縮又は圧力が取り除かれた後も最初の状態まで回復しない。故に材料又は構造体は作成時に高い空気透過性を持つ可能性があるが、圧縮されて包装内に保管された後又は着用者により適用される継続する圧力を受ける時、そのような性能を発揮できないことがある。
【０１８２】
試料シート又は積層体は４０ｍｍ×１６５ｍｍの寸法に切断される。試料シートは積み重ねられて二枚のプレキシガラスプレートの間に配置される。このガラスプレートの上に圧力がかけられ、試料シートの積み重ねの全体的厚さを制御された値まで低減する。圧縮の水準が次の式により計算される。
【０１８３】
【数１】
2004512862.tif 000003
式中、Ｈは試料の積み重ねを圧縮するために圧力が適用された後の全体的厚さであり、
ｄは試料の積み重ねの最初の厚さであり、
ｎは試料シートの層の数であり、
ｋは圧縮水準である。
【０１８４】
圧縮された試料の積み重ねは、予め定められた時間、６０℃、相対的湿度５０％に環境制御した部屋の中に配置される。一般的に、試験は各々を積み重ね５０％圧縮した５試料シート又は積層体で行われる。試験は試料シートのいずれかの数の層に又は異なる圧縮水準で適用されてもよい。
【０１８５】
試料の空気透過性は圧縮前及び２４時間の圧縮後に決定される。圧縮後の空気透過性は、待機時間後に測定され、それは試料を回復させる（試料は永久的変形を表さない可能性があること及び最初の圧縮前状態まで回復しないことを考慮して）のに充分な時間である。この試験では、空気透過性は空気の標準量が一定の圧力及び温度で試験試料を通過する時間を測定することにより決定される。
【０１８６】
試験は、温度及び湿度を２２±２℃及び相対的湿度３５％±１５％に制御した環境で行われる。試験試料は少なくとも２時間調湿される必要がある。
【０１８７】
「テキスチルールナッハクレッチマー（Ｔｅｘｔｉｌｕｈｒ ｎａｃｈ Ｋｒｅｔｓｃｈｍａｒ）」の名称でホップアンドシュナイダー（Ｈｏｐｐｅ ＆ Ｓｃｈｎｅｉｄｅｒ ＧｍｂＨ）（ドイツ、ヘイデルベルグ（Ｈｅｉｄｅｌｂｅｒｇ））により製造されるような試験装置は、本質的に垂直に配置されるベローであり、その上部末端部は固定された位置で取り付けられ、下部末端部はその上部の位置で開放可能に保持され、それは開放ハンドルにより緩められ、制御された状態でより低い位置まですべり、それにより空気をベローの上部末端部で空気が入る開口部を覆っている試験試料に引き込むことによりベロー内部の容積を増す。試験試料はしっかりと保持されて５ｃｍ２又は１０ｃｍ２の締着環により空気の入る開口部を覆い、異なる試料寸法及び／又は異なる透過性の範囲を可能にする。１０ｃｍ２環を使用する場合、試料は少なくとも幅５５ｍｍであり、５ｃｍ２の環では少なくとも幅３５ｍｍである必要がある。両方について試料は約１５０ｍｍの長さを有する必要がある。
【０１８８】
非常に高い透過性材料の場合、装置及び計算に適切な調整を行って開口部はさらに縮小可能である。
【０１８９】
装置は、ストップウオッチ（１／１００秒）を備え、開放ハンドルが操作してベローのすべりを開始する時と、ベローの低部がより低い末端位置に達する間の時間を自動的に測定する。
【０１９０】
材料の空気透過性ｋは上記のダルシー法則により計算され、そこでは異なるパラメーターが使用される（装置機構の違いのために）。特にここで使用される試験装置について、Ｖは１９００ｃｍ３であり、Ａは４．１５５ｃｍ２であり、ｐは１６０Ｐａである。
【０１９１】
試験は各試験試料（単一材料又は異なる材料の積層体から作成されるいずれかのシート）について一回行い、５試料について繰り返す必要がある。各試料材料又は積層体について、少なくとも３回の有用な試験の平均値を記録する。
【０１９２】
平均値は、材料の単位厚さを考慮して、ダルシー／ｍｍで記録する。
【０１９３】
Ｇ．吸収試験
この試験は、吸収性材料の高吸引毛管の吸収性を測定する。毛管収着は、流体が吸収性構造体にどのように吸収されるかを管理するいずれかの吸収剤の基本的特性である。高吸引毛管収着は、競争する材料から流体を仕切る物質の能力に特徴がある。
【０１９４】
多孔質ガラスフリットは流体のさえぎられない円柱を介して流体貯臓器に接続され、その流体水準はフリット多孔質構造体の水平の中央部と同じ高さに位置する。試料は必要な流体を吸収し、その安定した状態の重量を記録する。固定した高さの吸収実験は、このように水平方向における液体吸い上げ（ｇ／ｇ）についての情報を提供する。
【０１９５】
（実験準備）
本明細書で使用される試験液体は、約３３ダイン／ｃｍの表面張力を持つ０．２重量％トリトン（Ｔｒｉｔｏｎ）（登録商標）Ｘ−１００（シグマアルドリッヒ社（Ｓｉｇｍａ−Ａｌｄｒｉｃｈ Ｉｎｃ．）から入手可能）水溶液である。この試験方法は、水又は合成尿（約７５ダイン／ｃｍ及び約５５ダイン／ｃｍの表面張力を持つ）のような他の試験液体類を使用するのに適合している。
【０１９６】
多孔性ガラスフリット漏斗は試験液体で充填される。このフリット漏斗（ＶＷＲサイエンティフィックプロダクツ（ＶＷＲ Ｓｃｉｅｎｔｉｆｉｃ Ｐｒｏｄｕｃｔｓ）（オハイオ州クリーブランド（Ｃｌｅｖｅｌａｎｄ））から入手可能）は、３５０ｍｌの容積及び１０〜１５ミクロンの孔を持ち、その底部出口はガラスブロアーにより改良され、管材料の収容能力を持つ。１．４０ｍの長さのタイゴン（Ｔｙｇｏｎ）管（部品Ｎｏ．Ｒ３６０３、ＶＷＲサイエンティフィックプロダクツ（ＶＷＲ Ｓｃｉｅｎｔｉｆｉｃ Ｐｒｏｄｕｃｔｓ）から入手可能）を漏斗の底部に取り付け、試験液体で充填する。フリット漏斗はスタンドにクランプ留めされる。タイゴン（Ｔｙｇｏｎ）管末端部は、フリットディスクから数センチメートル上がった官末端部でフリット漏斗に取り付けられる。
【０１９７】
漏斗には試験液体１００ｍｌが充填され（上がった管末端部は液体がフリットから流れ出るのを防ぐ）塑性体のラップで覆われる。その後フリットは５〜１２時間保管され、フリット孔に閉じ込められたいずれの空気も逃げるのを可能にする。いずれの観察できる空気の泡もフリット又は管から除去される必要がある。タイゴン（Ｔｙｇｏｎ）管は、試験流体を充填したガラス流体貯臓器（直径２０〜２５ｃｍ）に配置される。フリットの中央及び貯臓器領域の流体水準は同じ高さに設定される。水準器を使用してフリット表面が水平であることを確実にする。
【０１９８】
実験と実験の間にフリット漏斗は塑性体のラップで覆われ、フリット孔からの試験液体の蒸発及び乾燥を防ぐが、実験中フリット漏斗は覆われない。
【０１９９】
フリットが数時間使用されない場合、次のように保管される必要がある。タイゴン（Ｔｙｇｏｎ）管は流体貯臓器から取り除かれ、フリットディスクから数センチメートル上に上がった管末端部でフリット漏斗に取り付けられる。漏斗は試験液体１００ｍｌで充填され（上がった管末端部は液体がフリットから流れ出るのを防ぐ）、プラスチックラップで覆われる。
【０２００】
（実験手順）
観察できる空気の泡がフリットの下又は管の中に閉じ込められていないことを確認する。アーチパンチを用いて直径５．４０ｃｍの試料を切断する。試料の重さを量る。フリット漏斗の下のクランプを分離する。試料をフリット表面の中央領域に平らに広げる。試料上に環状おもりを配置する。クランプを取り除き、試料に２．５分間吸収させる。環状おもりを取り除き、その後フリットから試料を取り除く。試料除去のためにフリット漏斗をさらに低くするか又は傾かせる必要がある場合、試料をフリットから取り外す前にフリット漏斗の下のフリット漏斗管のクランプを外す必要がある（取り外し中に追加の流体が試料により吸収されないことを確実にするために）。試料の重さを量る。次の試料で手順を繰り返す。各試料について２回繰り返し、各フリットについて得られた正味吸い上げ量及び平均正味吸い上げ量を記録する。どのフリットを使用したかを記録する（フリット＃又は他の識別番号）。二つの試験の結果が１０％より多く異なる場合（より高い値に基づき）、フリット及び試料の調整を調べ実験を繰り返す。試料により液体の吸収性（又は吸い上げ）を次のように計算する。
【０２０１】
正味吸い上げｇ／ｇ＝（試料湿潤重量ｇ−試料乾燥重量ｇ）／試料乾燥重量ｇ　　（実地例）
（実施例１）
この例では本発明の吸収性障壁構造体は、吸収領域及び障壁領域の上に実質的に重ねられる障壁領域を含む二層の積層体である。図２Ａは、この実施形態を概略的に図解し、そこでは吸収性障壁構造体１０は障壁層１２及び吸収層１４を含む。吸収層はバウンティー（Ｂｏｕｎｔｙ）（登録商標）ペーパータオル（プロクターアンドギャンブル社（Ｐｒｏｃｔｅｒ ａｎｄ Ｇａｍｂｌｅ Ｃｏｍｐａｎｙ）（オハイオ州シンシナティ（Ｃｉｎｃｉｎｎａｔｉ））により製造される）として商業的に入手可能な天然繊維のセルロースウェブである。ウェブは二重構造を持つ。全重量は約４３ｇｓｍであり、全厚さは約０．６８６ｍｍである。障壁層はポリプロピレンスパンボンド／メルトブロウン不織布ウェブ（ＢＢＡノンウオブンズ社（ＢＢＡ Ｎｏｎｗｏｖｅｎｓ）（サウスカロライナ州シンプソンビル（Ｓｉｍｐｓｏｎｖｉｌｌｅ））によりＭＤ２００５の名称で製造される）であり、坪量約２７ｇｓｍ及び厚さ約０．３０５ｍｍを有する。
【０２０２】
（実施例２）
この例では吸収性障壁構造体は三層構造を持ち、吸収性領域と向かい合う側に配置される第一及び第二障壁領域を含む。図２Ｂはこの実施形態を概略的に図解し、吸収性障壁構造体１０は二つの障壁層１２及び１６並びにこれら二つの障壁層の間の吸収層１４を含む。吸収層は二重のバウンティー（登録商標）ペーパータオルである。第一及び第二障壁層は、メルトブロウン（ＭＢ）ポリプロピレン不織布ウェブ（ジェンテックスコーポレーション（Ｊｅｎｔｅｘ Ｃｏｒｐｏｒａｔｉｏｎ）（ジョージア州バフォード（Ｂｕｆｏｒｄ））によりＰＰ−０１５−Ｆ−Ｎ）の名称で製造される）である。ＭＢ不織布ウェブは各々約１５ｇｓｍの坪量を有する。
【０２０３】
（実施例３）
この例では、第一障壁層は約１０ｇｓｍの坪量を持つ、ジェンテクス社（Ｊｅｎｔｅｘ）からのＭＢポリプロピレン不織布ウェブであり、第二障壁層は約１７ｇｓｍの坪量を持つマイクロデニール繊維から作成されるスパンボンド／スパンボンドポリプロピレン不織布ウェブ（ファーストクオリティーファイバーズノンウオブンズ社（（ＦｉｒｓｔＱｕａｌｉｔｙ Ｆｉｂｅｒｓ Ｎｏｎｗｏｖｅｎｓ）（ペンシルベニア州ヘイゼルトン（Ｈａｚｅｌｔｏｎ））からＧＣＡＳ１６００２１８４の名称で入手可能）であることを除いて、吸収性障壁構造体は実施例２に記載されるのと実質的に同じ構造を持つ。
【０２０４】
（実施例４）
この例では、第一障壁層は約５ｇｓｍの坪量を持つ、ジェンテクス社（Ｊｅｎｔｅｘ）からのＭＢ不織布ウェブであり、第二障壁層は約１０ｇｓｍの坪量を持つ、ジェンテクス社（Ｊｅｎｔｅｘ）からのＭＢ不織布ウェブであることを除いて、吸収性障壁構造体は実施例２に記載されるのと実質的に同じ構造を持つ。
【０２０５】
（実施例５）
この例では、第一障壁層は約１０ｇｓｍの坪量を持つ、ジェンテクス社（Ｊｅｎｔｅｘ）からのＭＢ不織布ウェブであり、第二障壁層は約５ｇｓｍの坪量を持つ、ジェンテクス社（Ｊｅｎｔｅｘ）からのＭＢ不織布ウェブであることを除いて、吸収性障壁構造体は実施例３に記載されるのと実質的に同じ構造を持つ。
【０２０６】
（実施例２ｂ）
この例では、吸収層は単層のバウンティー（ＢＯＵＮＴＹ）（登録商標）であることを除いて、吸収性障壁構造体は実施例２に記載されるのと実質的に同じ構造を持つ。
【０２０７】
（実施例３ｂ）
この例では、吸収層は単層バウンティー（ＢＯＵＮＴＹ）（登録商標）であることを除いて、吸収性障壁構造体は実施例３に記載されるのと同じ構造を持つ。
【０２０８】
（実施例２ｃ）
この例では、吸収層は単層バウンティー（ＢＯＵＮＴＹ）（登録商標）の二つの重ね合わせた層を含むこと以外は、吸収性障壁構造体は実施例２に記載されるのと実質的に同じ構造を持つ。
【０２０９】
（比較例）
比較例１はプロクターアンドギャンブル社（Ｐｒｏｃｔｅｒ ＆ Ｇａｍｂｌｅ Ｃｏｍｐａｎｙ）（オハイオ州シンシナティ（Ｃｉｎｃｉｎｎａｔｉ））から入手可能な二層バウンティー（ＢＯＵＮＴＹ）（登録商標）タオルである。
【０２１０】
比較例２は、欧州特許第９３４，７３５号及び欧州特許第９３４，７３６号に記載されるもののように表面の上に折り曲げた毛管を持つ成形されたフィルムである。成形されたフィルムはポリエチレンから作成され、トレデガーフィルムプロダクツコーポレーション社（Ｔｒｅｄｅｇａｒ Ｆｉｌｍ Ｐｒｏｄｕｃｔｓ Ｃｏｒｐｏｒａｔｉｏｎ）（インディアナ州テレホート（Ｔｅｒｒｅ Ｈａｕｔｅ））から入手可能である。
【０２１１】
比較例３は微小多孔性フィルムである。このフィルムは４０〜４５重量％炭酸カルシウム充填剤を持つポリエチレンから作られる。このフィルムはクロパイプラスチックフィルムプロダクツカンパニー社（Ｃｌｏｐａｙ Ｐｌａｓｔｉｃ Ｐｒｏｄｕｃｔｓ Ｃｏｍｐａｎｙ）（オハイオ州シンシナティ（ Ｃｉｎｃｉｎｎａｔｉ））から入手可能である。
【０２１２】
比較例４は、ファイストクオリティーファイバーズノンウオブンズ社（Ｆｉｒｓｔ Ｑｕａｌｉｔｙ Ｆｉｂｅｒｓ Ｎｏｎｗｏｖｅｎｓ）（ペンシルベニア州ヘイゼルトン（Ｈａｚｅｌｔｏｎ））からＧＣＡＳ１６００２１８４の名称で入手可能であるポリプロピレンＳＳ不織布ウェブである。
【０２１３】
比較例５は、ジェンテクスコーポレーション社（Ｊｅｎｔｅｘ Ｃｏｒｐｏｒａｔｉｏｎ）（ジョージア州バフォード（Ｂｕｆｏｒｄ））からＰＰ−０１５−Ｆ−Ｎの名称で入手可能なポリプロピレンＭＢ不織布ウェブである。
【０２１４】
実施例６
上記の例の特性は本明細書に開示する試験方法に従って試験される。三層構造体について、第一障壁層は試験中、吸収性コアに近接して配置される。試験結果は表１ａ及び表１ｂに要約する。
【０２１５】
【表１】
2004512862.tif 000004
【表２】
2004512862.tif 000005
表１ａの試験結果は、本発明が特性の所望の釣り合いを有する独特の構造体を提供することを示している。
【０２１６】
表１ｂの試験結果は、比較例が特性の所望の釣り合いを提供しないことを示している。バウンティー（ＢＯＵＮＴＹ）（登録商標）ペーパータオル（比較例１）は優れた空気透過性を持つが、液体不透過性に乏しい。微小多孔性フィルム（比較例２）は優れた液体不透過性を持つが、実質的に空気不透過性である。不織布ウェブ（比較例３〜５）は一般的状態で空気透過性及び液体不透過性である。しかし、不織布ウェブは衝撃及び／又は圧力状態で液体透過性になる。
【０２１７】
（実施例７）
この例では、実施例２に記載されるような三層構造を持つ吸収性障壁構造体は、外側カバー材と組み合わされ、そのカバー材は１６ｇｓｍのＳＢ層及び１１．５ｇｓｍのＭＢ層を持つポリプロピレンＳＭ不織布ウェブである。組み合わせの構造体は本明細書に記載する試験方法に従って試験される。試験結果は表２に要約する。
【０２１８】
【表３】
2004512862.tif 000006
実施例２の吸収性障壁構造体と比較する時、組み合わせた構造体は液体不透過性及び衝撃下の湿潤通過への抵抗性は高いが、空気透過性は低い。全体的に、組み合わせた構造体は特性の所望の釣り合いも提供する。
【０２１９】
（実施例８）
この例では、実施例２の吸収性障壁構造体が実施例７による外側カバー材と組み合わされる。さらに孔あきフィルムは、実施例２の第二障壁層と実施例７の外側カバーとの間に配置される。孔あきフィルムは１１．７％の開放領域を持つポリエチレンから作られる。孔は六角形の形状の開口部である。本明細書で使用される孔あきフィルムは、ＢＰケミカルズ社（ＢＰ Ｃｈｅｍｉｃａｌｓ）（ドイツ、ワッセルブルグ（Ｗａｓｓｅｒｇｕｒｇ））により商品名（ＨＥＸ−Ｂ型４５１０９）で製造されている。トレデガーフィルムプロダクツコーポレーション社（Ｔｒｅｄｅｇａｒ Ｆｉｌｍ Ｐｒｏｄｕｃｔｓ Ｃｏｒｐｏｒａｔｉｏｎ）（インディアナ州テレホ−ト（Ｔｅｒｒｅ Ｈａｕｔｅ））によりＨＥＸ−Ｂの名称で製造される孔あきフィルムも、同じく本明細書での使用に好適である。
【０２２０】
吸収性障壁構造体、孔あきフィルム、及び外側カバーを含む全体的構造は、本明細書に記載する試験方法に従って試験され、孔あきフィルムを含まない実施例７と比較される。結果を次の表３に要約する。
【０２２１】
【表４】
2004512862.tif 000007
孔あきフィルムの開放構造は、対流的空気透過性全体に実質的に影響を与えない。孔あきフィルムは特に衝撃状態下で構造全体の液体不透過性を低減する。結果は、孔あきフィルムの追加を含む構造全体でも特性の所望の釣り合いを達成することを示している。より重要なことには、孔あきフィルムは構造全体の拡散的ＭＶＴＲを低減する。故に透過性の独特の組み合わせは、構造体の外部表面上の湿気又は凝縮の低減を望ましく表す構造体を提供する。
【０２２２】
（実施例９）
この例では、吸収層は両面を疎水剤で表面処理したセルロースウェブ（つまり二層バウンティー（ＢＯＵＮＴＹ）（登録商標）タオル）である。表面処理法は国際公開第００／１４２９６号（ディアゴスティノ（Ｄ’Ａｇｏｓｔｉｎｏ）ら）に記載されているが、その明細書を参考として引用し本明細書に組み込む。使用する疎水剤は過フッ化炭化水素、つまりペルフルオロメチルシクロヘキサンである。処理されたセルロースウェブは、二つの障壁層の間に配置され、三層吸収性障壁構造体を形成する。例９ａは、処理されたバウンティー（ＢＯＵＮＴＹ）（登録商標）が未処理のバウンティー（ＢＯＵＮＴＹ）（登録商標）の代わりに吸収層として使用されることを除いて、実施例２と実質的に同じ構造を持つ。下記の表４は、未処理ウェブを使用する例と比較したこの例の特性を示す。
【０２２３】
【表５】
2004512862.tif 000008
結果は、空気透過性が維持される一方、疎水性処理により液体不透過性は著しく増すことを示す。
【０２２４】
（実施例１０）
この例では、実施例３及び比較例２が試験方法Ｇ（圧縮後の空気透過性）により試験される。結果は下記の表５に要約される。
【０２２５】
【表６】
2004512862.tif 000009
圧縮の結果として、本発明の吸収性障壁構造体の実施例３の空気透過性が実質的には変わっていないことを試験結果は示している。対照的に比較例２のような材料は空気透過性を優位に損失するが、それは圧縮下の構造的変化及び最初の構造に回復できないことによるものである。
【０２２６】
本発明の特定の実施形態について説明したが、本発明の主旨及び範囲を逸脱しない程度に様々な変更及び修正を行ってもよいことは当業者には明白であろう。
【図面の簡単な説明】
【図１】本発明の吸収性障壁構造体を含有する吸収物品の部分的に切開した上部平面図である。
【図２Ａ】障壁層及び貯蔵層を持つ本発明の吸収性障壁構造体の横断面図である。
【図２Ｂ】二つの障壁層の間に配置される貯蔵層を持つ本発明の吸収性障壁構造体の横断面図である。
【図３Ａ】図２Ａの吸収性障壁構造体の代替実施形態の横断面図である。
【図３Ｂ】図２Ａの吸収性障壁構造体の代替実施形態の横断面図である。
【図３Ｃ】図２Ａの吸収性障壁構造体の代替実施形態の横断面図である。
【図３Ｄ】図２Ａの吸収性障壁構造体の代替実施形態の横断面図である。
【図４Ａ】並ぶ配置で障壁領域及び貯臓器領域を持つ本発明の吸収性障壁構造体の上部平面図である。
【図４Ｂ】本発明の吸収性障壁構造体の代替配置の上部平面図である。
【図５】動的液体衝撃テスタの概略図である。
【国際公開パンフレット】
2004512862.tif 000010
2004512862.tif 000011
2004512862.tif 000012
2004512862.tif 000013
2004512862.tif 000014
2004512862.tif 000015
2004512862.tif 000016
2004512862.tif 000017
2004512862.tif 000018
2004512862.tif 000019
2004512862.tif 000020
2004512862.tif 000021
2004512862.tif 000022
2004512862.tif 000023
2004512862.tif 000024
2004512862.tif 000025
2004512862.tif 000026
2004512862.tif 000027
2004512862.tif 000028
2004512862.tif 000029
2004512862.tif 000030
2004512862.tif 000031
2004512862.tif 000032
2004512862.tif 000033
2004512862.tif 000034
2004512862.tif 000035
2004512862.tif 000036
2004512862.tif 000037
2004512862.tif 000038
2004512862.tif 000039
2004512862.tif 000040
2004512862.tif 000041
2004512862.tif 000042
2004512862.tif 000043
2004512862.tif 000044
2004512862.tif 000045
2004512862.tif 000046
2004512862.tif 000047
2004512862.tif 000048
2004512862.tif 000049
2004512862.tif 000050
2004512862.tif 000051
2004512862.tif 000052
2004512862.tif 000053
【国際公開パンフレット（コレクトバージョン）】
2004512862.tif 000054
2004512862.tif 000055
【国際調査報告】
2004512862.tif 000056
2004512862.tif 000057
2004512862.tif 000058
2004512862.tif 000059